(57)【要約】  平板状の基板、該基板の上に設けられた格子状の隔壁、および、前記隔壁により区画されたセル内に充填された蛍光体からなるシンチレータ層を有するシンチレータパネルであって、前記隔壁が、アルカリ金属酸化物を２〜２０質量％含有する低融点ガラスを主成分とする材料により構成されているシンチレータパネル。大面積に細幅の隔壁を高精度に形成し、発光効率が高く、鮮明な画質を実現するシンチレータパネルを提供する。
2012161304.tif 000002
【特許請求の範囲】
【請求項１】
平板状の基板、該基板の上に設けられた格子状の隔壁、および、前記隔壁により区画されたセル内に充填された蛍光体からなるシンチレータ層を有するシンチレータパネルであって、前記隔壁が、アルカリ金属酸化物を２〜２０質量％含有する低融点ガラスを主成分とする材料により構成されているシンチレータパネル。
【請求項２】
前記隔壁により区画されたセル内の空間体積に対して、蛍光体が占める体積分率が５５％〜１００％である請求項１記載のシンチレータパネル。
【請求項３】
前記低融点ガラスの熱膨張係数が４０〜７０×１０−７（／Ｋ）の低融点ガラスである請求項１または２に記載のシンチレータパネル。
【請求項４】
前記隔壁が空隙を含み、隔壁全体に対する空隙部分の比率を空隙率としたときに、空隙率が、２〜２５体積％の範囲内である請求項１〜３のいずれかに記載のシンチレータパネル。
【請求項５】
前記隔壁と前記基板の間に、低融点ガラスおよびセラミックスから選ばれた無機成分からなる緩衝層をさらに有し、その緩衝層の５５０ｎｍの波長の光に対する反射率が、６０％以上である請求項１〜４のいずれかに記載のシンチレータパネル。
【請求項６】
平板状の基板および該基板の上に設けられた格子状の隔壁を有する隔壁部材を製造する方法であって、
基板上に、アルカリ金属酸化物を２〜２０質量％含有する低融点ガラス粉末と感光性有機成分を含有する感光性ペーストを塗布し、感光性ペースト塗布膜を形成する工程、
得られた感光性ペースト塗布膜を所定の開口部を有するフォトマスクを介して露光する工程、
露光後の感光性ペースト塗布膜の現像液に可溶な部分を溶解除去する現像工程、
現像後の感光性ペースト塗布膜パターンを５００℃〜７００℃に加熱して有機成分を除去すると共に低融点ガラスを軟化および焼結させ、隔壁を形成する焼成工程、
を含む隔壁部材の製造方法。
【請求項７】
平板状の基板、該基板の上に設けられた格子状の隔壁、および、該隔壁により区画されたセル内に充填された蛍光体からなるシンチレータ層を有するシンチレータパネルを製造する方法であって、
基板上に、アルカリ金属酸化物を２〜２０質量％含有する低融点ガラス粉末と感光性有機成分を含有する感光性ペーストを塗布し、感光性ペースト塗布膜を形成する工程、
得られた感光性ペースト塗布膜を所定の開口部を有するフォトマスクを介して露光する工程、
露光後の感光性ペースト塗布膜の現像液に可溶な部分を溶解除去する現像工程、
現像後の感光性ペースト塗布膜パターンを５００℃〜７００℃に加熱して有機成分を除去すると共に低融点ガラスを軟化および焼結させ、隔壁を形成する焼成工程、および、
該隔壁により区画されたセル内に蛍光体を充填する工程、
を含むシンチレータパネルの製造方法。
【請求項８】
平板状の基板、該基板の上に設けられた緩衝層、該緩衝層の上に設けられた格子状の隔壁、および、該隔壁により区画されたセル内に充填された蛍光体からなるシンチレータ層を有するシンチレータパネルを製造する方法であって、
基板上に、低融点ガラス粉末およびセラミックス粉末から選ばれた無機粉末および感光性有機成分を含む緩衝層用ペーストを塗布し、緩衝層用ペースト塗布膜を形成する工程、
該緩衝層用ペースト塗布膜を全面露光する工程、
露光後の緩衝層用ペースト塗布膜の上に、アルカリ金属酸化物を２〜２０質量％含有する低融点ガラス粉末と感光性有機成分を含有する隔壁用感光性ペーストを塗布し、隔壁用感光性ペースト塗布膜を形成する工程、
得られた隔壁用感光性ペースト塗布膜を所定の開口部を有するフォトマスクを介して露光する工程、
露光後の感光性ペースト塗布膜の現像液に可溶な部分を溶解除去する現像工程、
緩衝層用ペースト塗布膜および現像後の感光性ペースト塗布膜パターンを５００℃〜７００℃に加熱して有機成分を除去すると共に低融点ガラスを軟化および焼結させ、緩衝層および隔壁を同時に形成する焼成工程、および、
該隔壁により区画されたセル内に蛍光体を充填する工程、
を含むシンチレータパネルの製造方法。
【請求項９】
前記感光性ペースト中に含まれる低融点ガラス粉末の平均屈折率ｎ１と感光性有機成分の平均屈折率ｎ２が、−０．１＜ｎ１−ｎ２＜０．１を満たす請求項６〜８のいずれかに記載のシンチレータパネルの製造方法。
【発明の詳細な説明】
【技術分野】
【０００１】
本発明は、医療診断装置、非破壊検査機器等に用いられる放射線検出装置を構成するシンチレータパネルに関する。
【背景技術】
【０００２】
従来、医療現場において、フィルムを用いたＸ線画像が広く用いられてきた。しかし、フィルムを用いたＸ線画像はアナログ画像情報であるため、近年、コンピューテッドラジオグラフィ（ｃｏｍｐｕｔｅｄ  ｒａｄｉｏｇｒａｐｈｙ：ＣＲ）やフラットパネル型の放射線ディテクタ（ｆｌａｔ  ｐａｎｅｌ  ｄｅｔｅｃｔｏｒ：ＦＰＤ）等のデジタル方式の放射線検出装置が開発されている。【０００３】
平板Ｘ線検出装置（ＦＰＤ）においては、放射線を可視光に変換するために、シンチレータパネルが使用される。シンチレータパネルは、ヨウ化セシウム（ＣｓＩ）等のＸ線蛍光体を含み、照射されたＸ線に応じて、該Ｘ線蛍光体が可視光を発光して、その発光をＴＦＴやＣＣＤで電気信号に変換することにより、Ｘ線の情報をデジタル画像情報に変換する。しかし、ＦＰＤは、Ｓ／Ｎ比が低いという問題があった。これは、Ｘ線蛍光体が発光する際に、蛍光体自体によって、可視光が散乱してしまうことなどに起因する。この光の散乱の影響を小さくするために、隔壁で仕切られたセル内に蛍光体を充填する方法が提案されてきた（特許文献１〜４）。【０００４】
しかし、そのような隔壁を形成する方法として、従来用いられてきた方法は、シリコンウェハをエッチング加工する方法、あるいは、顔料またはセラミック粉末と低融点ガラス粉末との混合物であるガラスペーストをスクリーン印刷法を用いて多層にパターン印刷した後に焼成して、隔壁パターンを形成する方法などである。シリコンウェハをエッチング加工する方法では、形成できるシンチレータパネルのサイズが、シリコンウェハのサイズによって限定され、５００ｍｍ角のような大サイズのものを得ることはできなかった。大サイズのものを作るには小サイズのものを複数並べて作ることになるが、その製作は精度的に難しく、大面積のシンチレータパネルを作製することが困難であった。【０００５】
また、ガラスペーストを用いた多層スクリーン印刷法では、スクリーン印刷版の寸法変化などにより、高精度の加工が困難である。また多層スクリーン印刷を行う際に、隔壁パターンの崩壊欠損を防ぐために、隔壁パターンの強度を高くするために、一定の隔壁幅が必要になる。隔壁パターンの幅が広くなると、相対的に隔壁間のスペースが狭くなり、蛍光体を充填できる体積が小さくなる上に、充填量が均一とならない。そのため、この方法で得られたシンチレータパネルは、Ｘ線蛍光体の量が少ないために、発光が弱くなる、発光ムラが生じるといった欠点がある。これは、低線量での撮影において、鮮明な撮影を行うには障害となってくる。【０００６】
つまり、発光効率が高く、鮮明な画質を実現するシンチレータパネルを作製するためには、大面積を高精度で加工でき、かつ、隔壁の幅を細くできる隔壁の加工技術が必要である。
【先行技術文献】
【特許文献】
【０００７】
【特許文献１】特開平５−６０８７１号公報
【特許文献２】特開平５−１８８１４８号公報
【特許文献３】特開２０１１−１８８１４８号公報
【特許文献４】特開２０１１−００７５５２号公報
【発明の概要】
【発明が解決しようとする課題】
【０００８】
本発明は上記欠点を解消し、大面積に細幅の隔壁を高精度に形成し、発光効率が高く、鮮明な画質を実現するシンチレータパネルを提供することを課題にする。
【課題を解決するための手段】
【０００９】
この課題は次の技術手段の何れかによって達成される。
（１）平板状の基板、該基板の上に設けられた格子状の隔壁、および、前記隔壁により区画されたセル内に充填された蛍光体からなるシンチレータ層を有するシンチレータパネルであって、前記隔壁が、アルカリ金属酸化物を２〜２０質量％含有する低融点ガラスを主成分とする材料により構成されているシンチレータパネル。
（２）平板状の基板および該基板の上に設けられた格子状の隔壁を有する隔壁部材を製造する方法であって、
基板上に、アルカリ金属酸化物を２〜２０質量％含有する低融点ガラス粉末と感光性有機成分を含有する感光性ペーストを塗布し、感光性ペースト塗布膜を形成する工程、
得られた感光性ペースト塗布膜を所定の開口部を有するフォトマスクを介して露光する工程、
露光後の感光性ペースト塗布膜の現像液に可溶な部分を溶解除去する現像工程、
現像後の感光性ペースト塗布膜パターンを５００℃〜７００℃に加熱して有機成分を除去すると共に低融点ガラスを軟化および焼結させ、隔壁を形成する焼成工程、
を含む隔壁部材の製造方法。
（３）平板状の基板、該基板の上に設けられた格子状の隔壁、および、該隔壁により区画されたセル内に充填された蛍光体からなるシンチレータ層を有するシンチレータパネルを製造する方法であって、
基板上に、アルカリ金属酸化物を２〜２０質量％含有する低融点ガラス粉末と感光性有機成分を含有する感光性ペーストを塗布し、感光性ペースト塗布膜を形成する工程、
得られた感光性ペースト塗布膜を所定の開口部を有するフォトマスクを介して露光する工程、
露光後の感光性ペースト塗布膜の現像液に可溶な部分を溶解除去する現像工程、
現像後の感光性ペースト塗布膜パターンを５００℃〜７００℃に加熱して有機成分を除去すると共に低融点ガラスを軟化および焼結させ、隔壁を形成する焼成工程、および、
該隔壁により区画されたセル内に蛍光体を充填する工程、
を含むシンチレータパネルの製造方法。
（４）平板状の基板、該基板の上に設けられた緩衝層、該緩衝層の上に設けられた格子状の隔壁、および、該隔壁により区画されたセル内に充填された蛍光体からなるシンチレータ層を有するシンチレータパネルを製造する方法であって、
基板上に、低融点ガラス粉末およびセラミックス粉末から選ばれた無機粉末および感光性有機成分を含む緩衝層用ペーストを塗布し、緩衝層用ペースト塗布膜を形成する工程、
該緩衝層用ペースト塗布膜を全面露光する工程、
露光後の緩衝層用ペースト塗布膜の上に、アルカリ金属酸化物を２〜２０質量％含有する低融点ガラス粉末と感光性有機成分を含有する隔壁用感光性ペーストを塗布し、隔壁用感光性ペースト塗布膜を形成する工程、
得られた隔壁用感光性ペースト塗布膜を所定の開口部を有するフォトマスクを介して露光する工程、
露光後の感光性ペースト塗布膜の現像液に可溶な部分を溶解除去する現像工程、
緩衝層用ペースト塗布膜および現像後の感光性ペースト塗布膜パターンを５００℃〜７００℃に加熱して有機成分を除去すると共に低融点ガラスを軟化および焼結させ、緩衝層および隔壁を同時に形成する焼成工程、および、
該隔壁により区画されたセル内に蛍光体を充填する工程、
を含むシンチレータパネルの製造方法。
【発明の効果】
【００１０】
本発明により、大面積で高精度に隔壁を形成できることから、大サイズで、かつ、鮮明な撮影を実現するためのシンチレータパネルおよびその製造方法が提供できるようになった。
【図面の簡単な説明】
【００１１】
【図１】本発明のシンチレータパネルを含む放射線検出装置の構成を模式的に表した断面図である。
【図２】本発明のシンチレータパネルの構成を模式的に表した斜視図である。
【発明を実施するための形態】
【００１２】
以下、図を用いて本発明のシンチレータパネルおよびそれを用いた放射線検出装置の好ましい構成について説明するが、本発明はこれらに限定されない。
【００１３】
図１は、本発明のシンチレータパネルを含む放射線検出装置の構成を模式的に表した断面図である。図２は、本発明のシンチレータパネルの構成を模式的に表した斜視図である。放射線検出装置１は、シンチレータパネル２、出力基板３、および電源部１２からなる。シンチレータパネル２は、蛍光体からなるシンチレータ層７を含み、Ｘ線等の入射された放射線のエネルギーを吸収して、波長が３００ｎｍから８００ｎｍの範囲の電磁波、すなわち、可視光線を中心に紫外光から赤外光にわたる範囲の電磁波（光）を発光する。
【００１４】
シンチレータパネル２は、基板４と、その上に形成されたセルを仕切るための格子状の隔壁６と、その隔壁で形成された空間内に、充填された蛍光体からなるシンチレータ層７とから構成される。また、基板１と隔壁６の間に、緩衝層５をさらに形成することで、隔壁６の安定的な形成が可能になる。また、この緩衝層５の可視光に対する反射率を高くすることにより、シンチレータ層７で発光した光を効率良く出力基板上３の光電変換層９に到達させることができる。
【００１５】
出力基板３は、基板１１上にフォトセンサとＴＦＴからなる画素が２次元状に形成された光電変換層９および出力層１０を有する。シンチレータパネル２の出光面と出力基板３の光電変換層９をポリイミド樹脂等からなる隔膜層８を介して、接着あるいは密着させることで放射線検出装置１となる。シンチレータ層７で発光した光が光電変換層９に到達し、光電変換層９で光電変換を行い、出力する。本発明のシンチレータパネルは各セルを隔壁が仕切っているので、格子状に配置された光電変換素子の画素の大きさおよびピッチと、シンチレータパネルのセルの大きさおよびピッチを一致させることにより、蛍光体によって光が散乱されても、散乱光が隣のセルに到達するのを防ぐことができる。これによって光散乱による画像のボケが低減でき、高精度の撮影が可能になる。
【００１６】
本発明のシンチレータパネルに用いる基板としては、放射線の透過性を有する材料であれば、各種のガラス、高分子材料、金属等を用いることができる。例えば、石英、ホウ珪酸ガラス、化学的強化ガラスなどのガラスからなる板ガラス；サファイア、チッ化珪素、炭化珪素などのセラミックからなるセラミック基板；シリコン、ゲルマニウム、ガリウム砒素、ガリウム燐、ガリウム窒素などの半導体からなる半導体基板；セルロースアセテートフィルム、ポリエステルフィルム、ポリエチレンテレフタレートフィルム、ポリアミドフィルム、ポリイミドフィルム、トリアセテートフィルム、ポリカーボネートフィルム、炭素繊維強化樹脂シート等の高分子フィルム（プラスチックフィルム）；アルミニウムシート、鉄シート、銅シート等の金属シート；金属酸化物の被覆層を有する金属シートやアモルファスカーボン基板などを用いることができる。中でも、板ガラスは、平坦性および耐熱性の点で望ましい。さらに、シンチレータパネルの持ち運びの利便性の点でシンチレータパネルの軽量化が進められていることから、板ガラスは厚み２．０ｍｍ以下であることが好ましく、さらに好ましくは１．０ｍｍ以下である。
【００１７】
この基板上に、隔壁を形成するが、隔壁は、耐久性および耐熱性の点から、ガラス材料から構成されることが好ましい。本発明のシンチレータパネルでは、隔壁は、アルカリ金属酸化物を２〜２０質量％含有する低融点ガラスを主成分とする材料により構成されていることを特徴とする。アルカリ金属酸化物を２〜２０質量％含有する低融点ガラスを主成分とする材料は、適切な屈折率と軟化温度を有し、細幅の隔壁を大面積に高精度に形成するのに適している。なお、本発明において、低融点ガラスとは、軟化温度が７００℃以下のガラスのことである。また、低融点ガラスを主成分とするとは、隔壁を構成する材料の５０質量％〜１００質量％が低融点ガラス粉末であることを言う。
【００１８】
本発明のシンチレータパネルの製造方法では、基板上に、アルカリ金属酸化物を２〜２０質量％含有する低融点ガラス粉末と感光性有機成分を含有する感光性ペーストを塗布し、感光性ペースト塗布膜を形成する工程、得られた感光性ペースト塗布膜を所定の開口部を有するフォトマスクを介して露光する露光工程、露光後の感光性ペースト塗布膜の現像液に可溶な部分を溶解除去する現像工程、現像後の感光性ペースト塗布膜パターンを高温に加熱して有機成分を除去すると共に低融点ガラスを軟化および焼結させ、隔壁を形成する焼成工程を含む。露光工程においては、露光により感光性ペースト塗布膜の必要な部分を光硬化させ、もしくは、感光性ペースト塗布膜の不要な部分を光分解させて、感光性ペースト塗布膜の現像液に対する溶解コントラストをつける。現像工程においては、露光後の感光性ペースト塗布膜の不要部分が現像液で除去され、必要な部分のみが残存した感光性ペースト塗布膜パターンが得られる。
【００１９】
焼成工程においては、得られた感光性ペースト塗布膜パターンを、好ましくは５００〜７００℃、より好ましくは５００〜６５０℃の温度で焼成することにより、有機成分が分解留去されると共に、低融点ガラス粉末が軟化および焼結されて、低融点ガラスを含む隔壁が形成される。有機成分を完全に除去するために、焼成温度は５００℃以上が好ましい。また、焼成温度が７００℃を超えると、基板として一般的なガラス基板を用いた場合、基板の変形が大きくなるため、焼成温度は７００℃以下が望ましい。
【００２０】
本発明の方法は、ガラスペーストを多層スクリーン印刷によって積層印刷した後に焼成する加工方法よりも、高精度の加工が可能である。
【００２１】
本発明で用いる感光性ペーストは、感光性有機成分を含有する有機成分とアルカリ金属酸化物を２〜２０質量％含有する低融点ガラス粉末を含む無機粉末から構成される。有機成分は、焼成前の感光性ペースト塗布膜パターンを形成するために一定量が必要であるが、有機成分が多すぎると、焼成工程で除去する物質の量が多くなり、焼成収縮率が大きくなるため、焼成工程でのパターン欠損を生じやすい。一方、有機成分が過少になると、ペースト中での無機微粒子の混合および分散性が低下するため、焼成時に欠陥が生じやすくなるばかりでなく、ペーストの粘度の上昇のためペーストの塗布性が低下し、さらにペーストの安定性にも悪影響があり好ましくないことがある。そこで、感光性ペースト中の無機粉末の含有量が３０質量％〜８０質量％であることが好ましく、より好ましくは、４０質量％〜７０質量％である。また、無機粉末の全体に対して、低融点ガラス粉末は５０質量％〜１００質量％であることが好ましい。低融点ガラス粉末が無機粉末の５０質量％未満であると、焼成工程において焼結が良好に進まず、得られる隔壁の強度が低下するので好ましくない。
【００２２】
焼成工程において、有機成分をほぼ完全に除き、かつ、得られる隔壁が一定の強度を有するようにするためには、用いる低融点ガラス粉末として、軟化温度が４８０℃以上の低融点ガラスからなるガラス粉末を用いることが好ましい。軟化温度が４８０℃未満では、焼成時に有機成分が十分に除かれる前に、低融点ガラスが軟化してしまい、有機成分の残存物がガラス中に取り込まれてしまう。この場合は、後々に有機成分が徐々に放出されて、製品品質を低下させる懸念がある。また、ガラス中に取り込まれた有機成分の残存物がガラスの着色の要因となる。軟化温度が４８０℃以上の低融点ガラス粉末を用い、５００℃以上の温度で焼成することにより、有機成分を完全に除去することができる。前述のように、焼成工程における焼成温度は、５００〜７００℃が好ましく、５００〜６５０℃がより好ましいため、低融点ガラスの軟化温度は４８０〜７００℃が好ましく、４８０〜６４０℃がより好ましく、４８０〜６２０℃がさらに好ましい。
【００２３】
軟化温度は、示差熱分析装置（ＤＴＡ、株式会社リガク製「差動型示差熱天秤ＴＧ８１２０」）を用いて、サンプルを測定して得られるＤＴＡ曲線から、吸熱ピークにおける吸熱終了温度を接線法により外挿して求められる。具体的には、示差熱分析装置を用いて、アルミナ粉末を標準試料として、室温から２０℃／分で昇温して、測定サンプルとなる無機粉末を測定し、ＤＴＡ曲線を得る。得られたＤＴＡ曲線より、吸熱ピークにおける吸熱終了温度を接線法により外挿して求めた軟化点Ｔｓを軟化温度と定義する。
【００２４】
低融点ガラスの熱膨張係数は４０〜９０×１０−７（／Ｋ）が好ましく、さらに好ましくは４０〜６５×１０−７である。基板上に、低融点ガラスを含む感光性ペースト塗布膜を形成して焼成した際、熱膨張係数が９０×１０−７より大きいと、パネルが大幅に反るため、放射線検出装置として組み立てることが困難となる。また、パネルの反りが発生した放射線検出装置は、パネル面内で発光光のクロストークが発生したり、発光光量の検出感度のバラつきが発生するため、高精細な画像検出が難しくなる。また、熱膨張係数が４０×１０−７より小さい場合は、低融点ガラスの軟化温度を十分に下げることができない。
【００２５】
低融点ガラスを得るためには、ガラスを低融点化するために有効な材料である、酸化鉛、酸化ビスマス、酸化亜鉛およびアルカリ金属酸化物から選ばれた金属酸化物を用いることができる。中でも、アルカリ金属酸化物を用いて、ガラスの軟化温度を調整することが望ましい。なお、一般にはアルカリ金属は、リチウム、ナトリウム、カリウム、ルビジウムおよびセシウムを指すが、本発明において用いられるアルカリ金属酸化物とは、酸化リチウム、酸化ナトリウムおよび酸化カリウムから選ばれた金属酸化物を指す。
【００２６】
本発明において、低融点ガラス中のアルカリ金属酸化物の含有量Ｘ（Ｍ２Ｏ）は、２〜２０質量％の範囲内とすることが必要である。アルカリ金属酸化物の含有量が２質量％未満では、軟化温度が高くなることによって、焼成工程を高温で行うことが必要となる。そのため、基板としてガラス基板を用いた場合に、焼成工程において基板が変形することにより、得られるシンチレータパネルにゆがみが生じたり、隔壁に欠陥が生じたりしやすいので適さない。また、アルカリ金属酸化物の含有量が２０質量％よりも多い場合は、焼成工程においてガラスの粘度が低下しすぎる。そのため、得られる隔壁の形状にゆがみが生じやすい。また、得られる隔壁の空隙率が小さくなりすぎることにより、得られるシンチレータパネルの発光輝度が低くなる。
【００２７】
さらに、アルカリ金属酸化物に加えて、高温でのガラスの粘度の調製のために、酸化亜鉛を３〜１０質量％添加することが望ましい。酸化亜鉛の含有量が３質量％以下では、高温でのガラスの粘度が高くなり、１０質量％以上添加すると、ガラスのコストが高くなる傾向がある。
【００２８】
さらには、低融点ガラスに、前記のアルカリ金属酸化物、および酸化亜鉛に加えて、酸化ケイ素、酸化ホウ素、酸化アルミニウム、アルカリ土類金属の酸化物等を含有させることにより、低融点ガラスの安定性、結晶性、透明性、屈折率、熱膨張特性等を制御することができる。低融点ガラスの組成としては、以下に示す組成範囲とすることにより、本発明に適した粘度特性を有する低融点ガラスを作製できるので好ましい。
【００２９】
アルカリ金属酸化物：２〜２０質量％
酸化亜鉛：３〜１０質量％
酸化ケイ素：２０〜４０質量％
酸化ホウ素：２５〜４０質量％
酸化アルミニウム：１０〜３０質量％
アルカリ土類金属酸化物：５〜１５質量％
なお、アルカリ土類金属とは、マグネシウム、カルシウム、バリウムおよびストロンチウムから選ばれる１種類以上の金属を指す。
【００３０】
低融点ガラス粉末を含む無機粒子の粒子径は  粒度分布測定装置（日機装株式会社製「ＭＴ３３００」）を用いて評価した。測定方法としては、水を満たした試料室に無機粉末を投入し、３００秒間、超音波処理を行った後に測定を行った。
【００３１】
低融点ガラス粉末の粒子径は５０％体積平均粒子径（Ｄ５０）が１．０〜４．０μｍの範囲内であることが望ましい。Ｄ５０が１．０μｍ未満では、粒子の凝集が強くなり、均一な分散性を得られにくくなり、ペーストの流動性が不安定になる。このような場合は、ペーストを塗布した際の厚み均一性が低下する。また、Ｄ５０が４．０μｍを越えると、得られる焼結体の表面凹凸が大きくなり、後工程でパターンが破砕する原因となりやすい。
【００３２】
本発明で用いる感光性ペーストは、上述の低融点ガラス粉末以外に、７００℃でも軟化しない高融点ガラスや酸化ケイ素、酸化アルミニウム、酸化チタン、酸化ジルコニウム等のセラミックス粒子をフィラーとして含んでも良い。フィラーは、低融点ガラス粉末と共に用いることにより、ペースト組成物の焼成収縮率の制御や形成される隔壁の形状を保持する効果がある。ただし、無機粉末全体に占めるフィラーの割合が５０質量％を越えると、低融点ガラス粉末の焼結を阻害して、隔壁の強度が低下などの問題が生じるので好ましくない。また、フィラーは、低融点ガラス粉末と同様の理由で、平均粒子径０．５〜４．０μｍであることが好ましい。
【００３３】
本発明で用いる感光性ペースト組成物は、低融点ガラス粉末の平均屈折率ｎ１と感光性有機成分の平均屈折率ｎ２が、−０．１＜ｎ１−ｎ２＜０．１を満たすことが好ましく、−０．０１≦ｎ１−ｎ２≦０．０１を満たすことがより好ましく、−０．００５≦ｎ１−ｎ２≦０．００５を満たすことがさらに好ましい。この条件を満たすことにより、露光工程において、低融点ガラス粉末と感光性有機成分の界面における光散乱が抑制され、高精度のパターン形成を行うことができる。低融点ガラス粉末を構成する酸化物の配合比率を調整することで好ましい熱特性、および、好ましい平均屈折率を兼ね備えた低融点ガラス粉末を得ることができる。
【００３４】
低融点ガラス粉末の屈折率はベッケ線検出法により測定することができる。２５℃での波長４３６ｎｍ（ｇ線）における屈折率を本発明における低融点ガラス粉末の屈折率とした。また、感光有機成分の平均屈折率は、感光性有機成分からなる塗膜をエリプソメトリーにより測定することで求めることができる。２５℃での波長４３６ｎｍ（ｇ線）における屈折率を感光性有機成分の平均屈折率とした。
【００３５】
本発明で用いる感光性ペーストは、有機成分として感光性有機成分を含むことによって、上記のような感光性ペースト法でパターン加工することができる。感光性有機成分として、感光性モノマー、感光性オリゴマー、感光性ポリマーあるいは光重合開始剤などを用いることにより、反応性を制御することができる。ここで、感光性モノマー、感光性オリゴマーおよび感光性ポリマーにおける感光性とは、ペーストが活性光線の照射を受けた場合に、感光性モノマー、感光性オリゴマーあるいは感光性ポリマーが、光架橋、光重合などの反応を起こして化学構造が変化することを意味する。
【００３６】
感光性モノマーとは、活性な炭素−炭素２重結合を有する化合物であり、官能基としてビニル基、アクリロイル基、メタクリロイル基、アクリルアミド基を有する単官能化合物および多官能化合物が挙げられる。特に、多官能アクリレート化合物および多官能メタクリレート化合物から選ばれた化合物を有機成分中に１０〜８０質量％含有させたものが、光反応により硬化時の架橋密度を高くし、パターン形成性を向上させる点で好ましい。多官能アクリレート化合物および多官能メタクリレート化合物としては、多様な種類の化合物が開発されているので、反応性、屈折率などを考慮して、それらの中から適宜選択することが可能である。
【００３７】
感光性オリゴマーおよび感光性ポリマーとしては、活性な炭素−炭素２重結合を有するオリゴマーおよびポリマーが好ましく用いられる。感光性オリゴマーおよび感光性ポリマーは、例えば、アクリル酸、メタクリル酸、イタコン酸、クロトン酸、マレイン酸、フマル酸、ビニル酢酸またはこれらの酸無水物等のカルボキシル基含有モノマーおよびメタクリル酸エステル、アクリル酸エステル、スチレン、アクリロニトリル、酢酸ビニル、２−ヒドロキシアクリレート等のモノマーを共重合することにより得られる。活性な炭素−炭素不飽和二重結合をオリゴマーもしくはポリマーに導入する方法としては、オリゴマーもしくはポリマー中のメルカプト基、アミノ基、水酸基やカルボキシル基に対して、グリシジル基やイソシアネート基を有するエチレン性不飽和化合物やアクリル酸クロライド、メタクリル酸クロライドまたはアリルクロライド、マレイン酸等のカルボン酸を反応させて作る方法等を用いることができる。
【００３８】
感光性モノマーや感光性オリゴマーとして、ウレタン構造を有するモノマーあるいはオリゴマーを用いることにより、焼成工程においてパターン欠損しにくい感光性ペーストを得ることができる。本発明においては、ガラス粉末として低融点ガラス粉末を用いることにより、焼成工程後期のガラス粉末の焼結が進行する過程で、急激な収縮を生じにくいことがパターン欠損を抑制する。それに加えて、有機成分にウレタン構造を有する化合物を用いた場合には、焼成工程初期の有機成分が分解および留去する過程における応力緩和が生じ、パターン欠損を生じにくい。これらの両方の効果により、広い温度領域でパターン欠損を抑制することができる。
【００３９】
光重合開始剤は、活性光源の照射によってラジカルを発生する化合物である。具体的な例として、ベンゾフェノン、ｏ−ベンゾイル安息香酸メチル、４，４−ビス（ジメチルアミノ）ベンゾフェノン、４，４−ビス（ジエチルアミノ）ベンゾフェノン、４，４−ジクロロベンゾフェノン、４−ベンゾイル−４−メチルジフェニルケトン、ジベンジルケトン、フルオレノン、２，２−ジメトキシ−２−フェニルアセトフェノン、２−ヒドロキシ−２−メチルプロピオフェノン、チオキサントン、２−メチルチオキサントン、２−クロロチオキサントン、２−イソプロピルチオキサントン、ジエチルチオキサントン、ベンジル、ベンジルメトキシエチルアセタール、ベンゾイン、ベンゾインメチルエーテル、ベンゾインブチルエーテル、アントラキノン、２−ｔ−ブチルアントラキノン、アントロン、ベンズアントロン、ジベンゾスベロン、メチレンアントロン、４−アジドベンザルアセトフェノン、２，６−ビス（ｐ−アジドベンジリデン）シクロヘキサノン、２，６−ビス（ｐ−アジドベンジリデン）−４−メチルシクロヘキサノン、１−フェニル−１，２−ブタジオン−２−（Ｏ−メトキシカルボニル）オキシム、１−フェニル−１，２−プロパンジオン−２−（Ｏ−エトキシカルボニル）オキシム、１，３−ジフェニルプロパントリオン−２−（Ｏ−エトキシカルボニル）オキシム、１−フェニル−３−エトキシプロパントリオン−２−（Ｏ−ベンゾイル）オキシム、ミヒラーケトン、２−メチル−１−［４−（メチルチオ）フェニル］−２−モルホリノ−１−プロパノン、２−ベンジル−２−ジメチルアミノ−１−（４−モルフォリノフェニル）ブタノン−１、ナフタレンスルホニルクロライド、キノリンスルホニルクロライド、Ｎ−フェニルチオアクリドン、ベンズチアゾールジスルフィド、トリフェニルホルフィン、過酸化ベンゾインおよびエオシン、メチレンブルーなどの光還元性の色素とアスコルビン酸、トリエタノールアミンなどの還元剤の組合せなどがあげられる。また、これらを２種以上組み合わせて使用しても良い。
【００４０】
感光性ペーストは、バインダーとして、カルボキシル基を有する共重合ポリマーを含有することができる。カルボキシル基を有する共重合体としては、例えば、アクリル酸、メタクリル酸、イタコン酸、クロトン酸、マレイン酸、フマル酸、ビニル酢酸またはこれらの酸無水物などのカルボキシル基含有モノマー、およびメタクリル酸エステル、アクリル酸エステル、スチレン、アクリロニトリル、酢酸ビニル、２−ヒドロキシアクリレートなどのその他のモノマーを選択し、アゾビスイソブチロニトリルのような開始剤を用いて共重合することにより得られる。カルボキシル基を有する共重合体としては、焼成時の熱分解温度が低いことから、アクリル酸エステルまたはメタアクリル酸エステルおよびアクリル酸またはメタアクリル酸を共重合成分とする共重合体が好ましく用いられる。
【００４１】
感光性ペーストは、カルボキシル基を有する共重合ポリマーを含有することにより、アルカリ水溶液への溶解性に優れたペーストとなる。カルボキシル基を有する共重合体の酸価は５０〜１５０ｍｇＫＯＨ／ｇが好ましい。酸価が１５０ｍｇＫＯＨ／ｇ以下とすることで、現像許容幅を広くとることができる。また、酸価が５０ｍｇＫＯＨ／ｇ以上とすることで、未露光部の現像液に対する溶解性が低下することがない。従って現像液濃度を濃くする必要がなく、露光部の剥がれを防ぎ、高精細なパターンを得ることができる。さらに、カルボキシル基を有する共重合体が側鎖にエチレン性不飽和基を有することも好ましい。エチレン性不飽和基としては、アクリル基、メタクリル基、ビニル基、アリル基などが挙げられる。
【００４２】
感光性ペーストは、低融点ガラス粉末と感光性モノマー、感光性オリゴマー、感光性ポリマー、光重合開始剤などからなる感光性有機成分に必要に応じ、有機溶媒及びバインダーを加えて、各種成分を所定の組成となるように調合した後、３本ローラーや混練機で均質に混合分散し作製する。
【００４３】
感光性ペーストの粘度は、無機粉末、増粘剤、有機溶媒、重合禁止剤、可塑剤および沈降防止剤などの添加割合によって適宜調整することができるが、その範囲は２〜２００Ｐａ・ｓの範囲内が好ましい。例えば、感光性ペーストの基板への塗布をスピンコート法で行う場合は、２〜５Ｐａ・ｓの粘度が好ましい。感光性ペーストの基板への塗布をスクリーン印刷法で行い、１回の塗布で膜厚１０〜４０μｍを得るには、５０〜２００Ｐａ・ｓの粘度が好ましい。ブレードコーター法やダイコーター法などを用いる場合は、１０〜５０Ｐａ・ｓの粘度が好ましい。
【００４４】
かくして得られた感光性ペーストを基板上に塗布し、フォトリソグラフィ法により所望のパターンを形成し、さらに焼成することによって隔壁を形成することができる。フォトリソグラフィ法により、上記感光性ペーストを用いて隔壁の製造を行う一例について説明するが、本発明はこれに限定されない。
【００４５】
基板上に、感光性ペーストを全面に、もしくは部分的に塗布して感光性ペースト塗布膜を形成する。塗布方法としては、スクリーン印刷法、バーコーター、ロールコーター、ダイコーター、ブレードコーターなどの方法を用いることができる。塗布厚みは、塗布回数、スクリーンのメッシュおよびペーストの粘度を選ぶことによって調整できる。
【００４６】
つづいて、露光工程を行う。通常のフォトリソグラフィで行われるように、フォトマスクを介して露光する方法が一般的である。また、フォトマスクを用いずに、レーザー光などで直接描画する方法を用いてもよい。露光装置としては、プロキシミティ露光機などを用いることができる。また、大面積の露光を行う場合は、基板上に感光性ペーストを塗布した後に、搬送しながら露光を行うことによって、小さな露光面積の露光機で、大きな面積を露光することができる。この際、使用される活性光線は、例えば、近赤外線、可視光線、紫外線などが挙げられる。これらの中で紫外線が最も好ましく、その光源として、例えば、低圧水銀灯、高圧水銀灯、超高圧水銀灯、ハロゲンランプ、殺菌灯などが使用できる。これらのなかでも、超高圧水銀灯が好適である。露光条件は塗布厚みにより異なるが、通常、１〜１００ｍＷ／ｃｍ２の出力の超高圧水銀灯を用いて０．０１〜３０分間露光を行う。
【００４７】
露光後、感光性ペースト塗布膜の露光部分と未露光部分の現像液に対する溶解度差を利用して現像を行い、所望の格子形状の感光性ペースト塗布膜パターンを得る。現像は、浸漬法やスプレー法、ブラシ法で行う。現像液には、ペースト中の有機成分が溶解可能である溶媒を用いることができる。現像液は、水を主成分とすることが好ましい。ペースト中にカルボキシル基などの酸性基をもつ化合物が存在する場合、アルカリ水溶液で現像できる。アルカリ水溶液としては、水酸化ナトリウム、炭酸ナトリウム、水酸化カルシウム等の無機アルカリ水溶液も使用できるが、有機アルカリ水溶液を用いた方が焼成時にアルカリ成分を除去しやすいので好ましい。有機アルカリとしては、具体的には、テトラメチルアンモニウムヒドロキサイド、トリメチルベンジルアンモニウムヒドロキサイド、モノエタノールアミン、ジエタノールアミンなどが挙げられる。アルカリ水溶液の濃度は、好ましくは０．０５〜５質量％、より好ましくは０．１〜１質量％である。アルカリ濃度が低すぎれば可溶部が除去されず、アルカリ濃度が高すぎれば、パターン部を剥離させ、また非可溶部を腐食させるおそれがある。また、現像時の現像温度は、２０〜５０℃で行うことが工程管理上好ましい。
【００４８】
次に焼成炉にて焼成工程を行う。焼成工程の雰囲気や温度は、感光性ペーストや基板の種類によって異なるが、空気中、窒素、水素などの雰囲気中で焼成する。焼成炉としては、バッチ式の焼成炉やベルト式の連続型焼成炉を用いることができる。焼成は通常５００〜７００℃の温度で１０〜６０分間保持して焼成を行うことが好ましい。焼成温度は５００〜６５０℃がより好ましい。以上の工程により、格子形状の感光性ペースト塗布膜パターンから有機成分が除去されると共に、該塗布膜パターンに含まれる低融点ガラスが軟化および焼結され、基板上に実質的に無機物からなる格子状の隔壁が形成された隔壁部材が得られる。
【００４９】
隔壁の高さ（Ｈ）は、１００〜１０００μｍが好ましく、１６０〜５００μｍがより好ましく、２５０〜５００μｍがさらに好ましい。隔壁の高さが１０００μｍを超える高さでは、加工時のパターン形成が困難になる。一方、隔壁の高さが低くなると、充填可能な蛍光体の量が少なくなるため、得られるシンチレータパネルの発光輝度が低下して、鮮明な撮影が困難になる。
【００５０】
隔壁のパターン形状は、特に限定されないが、格子状もしくはストライプ状が好ましい。格子状のパターンを形成する場合、隔壁のピッチ（Ｐ）は６０μｍ〜１０００μｍであることが好ましい。ピッチが６０μｍ未満であると、加工時のパターン形成が困難となる。また、ピッチが大きすぎると、得られるシンチレータパネルを用いて高精度の画像撮影を行うことが困難となる。
【００５１】
隔壁の底部幅（Ｌｂ）は２０μｍ〜１５０μｍ、隔壁の頂部幅（Ｌｔ）は１５μｍ〜８０μｍであることが好ましい。隔壁の底部幅が２０μｍ未満であると、焼成時に隔壁の欠陥が生じやすくなる。一方、隔壁の底部幅が大きくなると、隔壁により区画された空間に充填できる蛍光体量が減ってしまう。隔壁の頂部幅が１５μｍ未満であると隔壁の強度が低下する。一方、隔壁の頂部幅が８０μｍを超えると、シンチレータ層の発光光を取り出せる領域が狭くなってしまう。隔壁底部幅（Ｌｂ）に対する隔壁高さ（Ｈ）のアスペクト比（Ｈ／Ｌｂ）は１．０〜２５．０であることが好ましい。隔壁底部幅に対するアスペクト比（Ｈ／Ｌｂ）が高い隔壁ほど、隔壁により区画された１画素あたりの空間が広く、より多くの蛍光体を充填することができる。
【００５２】
隔壁ピッチ（Ｐ）に対する隔壁高さ（Ｈ）のアスペクト比（Ｈ／Ｐ）は０．１〜３．５であることが好ましい。隔壁ピッチに対するアスペクト比（Ｈ／Ｐ）が高い隔壁ほど、高精細に区画された１画素となり、かつ、１画素あたりの空間により多くの蛍光体を充填することができる。
【００５３】
格子状の隔壁により区画されたセルの形状としては、正方形、長方形、平行四辺形、台形などの形状が、適宜選択可能である。本発明のシンチレータパネルにおいては、隔壁底部幅の均一性や、１画素内における蛍光体発光強度の均一性の観点から、セルの形状が正方形となるような格子状の隔壁が好ましいが、これに限定されるものではない。
【００５４】
隔壁の高さおよび幅は、基板に対して垂直な隔壁断面を露出させ、走査型電子顕微鏡（日立製作所製、Ｓ２４００）で断面を観察し、測定した。隔壁と基板の接触部における隔壁の幅を底部幅（Ｌｂ）として測定した。隔壁と基板の間に緩衝層がある場合は、隔壁と緩衝層の接触部における隔壁の幅を底部幅（Ｌｂ）として測定した。また、隔壁最頂部の幅を頂部幅（Ｌｔ）として測定した。
【００５５】
隔壁は、感光性ペーストに含まれる無機粉末が焼結されて形成されている。隔壁を形成する無機粉末同士は、融着しているが、その間に空隙部分が残存している。隔壁に含まれる、この空隙の比率は、隔壁を焼成する焼成工程の温度設計によって調整することができる。隔壁全体に占める空隙部分の比率（空隙率）を２〜２５％とすることにより、可視光の反射特性と強度を両立する隔壁を形成することができるので好ましい。空隙率が２％未満では、隔壁の反射率が低いことにより、得られるシンチレータパネルの発光輝度が低くなる。空隙率が２５％を超えると、隔壁の強度が不足して、崩壊しやすくなる。反射特性と強度を両立するためには、空隙率を５〜２５％とすることがより好ましく、５〜２０％がさらに好ましい。
【００５６】
空隙率の測定方法は、隔壁の断面を精密研磨した後に、電子顕微鏡で観察し、無機材料部分と空隙部分を２階調に画像変換し、空隙部分の面積が隔壁断面の面積に閉める割合を計算する。
【００５７】
また、隔壁と基板の間に、低融点ガラスおよびセラミックスから選ばれた無機成分からなる緩衝層を設けることが好ましい。緩衝層は、焼成工程において、隔壁にかかる応力を緩和して、安定的な隔壁形成を実現する効果がある。また、緩衝層が高反射率であると、蛍光体によって発光した可視光を光電変換素子の方向に反射することによってシンチレータパネルの発光輝度を高くすることができ、好ましい。反射率を高くするために、緩衝層は、低融点ガラスおよびセラミックスからなることが好ましい。低融点ガラスとしては、隔壁と同様のものを用いることができる。セラミックスとしては、酸化チタン、酸化アルミニウム、酸化ジルコニウム等が好ましい。
【００５８】
緩衝層を形成するには、有機成分と、低融点ガラス粉末、セラミックス粉末等の無機粉末を溶媒に分散したペーストを基材に塗布および乾燥して、緩衝層用ペースト塗布膜を形成する。次に、緩衝層用ペースト塗布膜を、好ましくは５００〜７００℃、より好ましくは５００〜６５０℃の温度で焼成することで、緩衝層を形成できる。
【００５９】
また、該緩衝層の焼成と隔壁の焼成を同時に済ませることも可能である。この同時焼成を用いることで、焼成工程数の削減が可能になり、焼成工程に消費されるエネルギーを低減することが可能になる。緩衝層と隔壁の同時焼成を用いる場合は、緩衝層用ペーストの有機成分として前記の隔壁用感光性ペーストと同様の感光性有機成分を用い、緩衝層用ペースト塗布膜を形成した後に、緩衝層用ペースト塗布膜を全面露光し、塗布膜を硬化することが好ましい。また、緩衝層用ペーストの有機成分として重合性モノマー、重合性オリゴマーおよび重合性ポリマーから選ばれるいずれかの重合性化合物および熱重合開始剤を含有する熱硬化性有機成分を用い、緩衝層ペースト塗布膜を形成した後に、熱硬化することも好ましい。これらの方法によって、緩衝層用ペースト塗布膜が溶媒に不溶になるので、その上に隔壁用感光性ペーストを塗布する工程において、緩衝層用ペースト塗布膜が溶解したり剥がれたりすることを防止することができる。
【００６０】
熱硬化性緩衝層用ペーストには、上記成分以外にエチルセルロース等のバインダー、分散剤、増粘剤、可塑剤および沈降防止剤等を適宜添加することができる。
【００６１】
緩衝層の５５０ｎｍの波長に対する反射率は６０％以上であることが好ましい。緩衝層の反射率を６０％以上とすることで、パネルの発光光が緩衝層を透過せず、出力基板側へ発光光を有効的に取り出すことができる。
【００６２】
次に、隔壁により区画されたセル内に、蛍光体を充填することで、シンチレータパネルを完成することができる。ここで、セルとは、格子状の隔壁により区画された空間のことを言う。また、該セルに充填された蛍光体を、シンチレータ層と呼ぶ。
【００６３】
蛍光体としては、種々の公知の蛍光体材料を使用することができる。特に、Ｘ線から可視光に対する変換率が比較的高く、蛍光体の結晶による反射率が高いＣｓＩが好ましい。また、発光効率を高めるために、ＣｓＩに各種の賦活剤を添加してもよい。例えば、ＣｓＩとヨウ化ナトリウム（ＮａＩ）を任意のモル比で混合したものや、インジウム（Ｉｎ）、タリウム（Ｔｌ）、リチウム（Ｌｉ）、カリウム（Ｋ）、ルビジウム（Ｒｂ）、ナトリウム（Ｎａ）などの賦活物質を含有するＣｓＩが好ましい。また、臭化タリウム（ＴｌＢｒ）、塩化タリウム（ＴｌＣｌ）、またはフッ化タリウム（ＴｌＦ、ＴｌＦ３）等のタリウム化合物を賦活剤として使用することができる。
【００６４】
シンチレータ層の形成は、例えば、真空蒸着により、結晶性ＣｓＩ（この場合、臭化タリウム等のタリウム化合物を共蒸着することも可）を蒸着する方法、水に分散させた蛍光体スラリーを基板に塗布する方法、蛍光体粉末と、エチルセルロースやアクリル樹脂等の有機バインダーと、テルピネオールやγ―ブチロラクトン等の有機溶媒と混合して作製した蛍光体ペーストをスクリーン印刷やディスペンサーで塗布する方法を用いることができる。
【００６５】
隔壁により区画されたセル内に充填される蛍光体の量は、セル内の空間体積に対して、蛍光体が占める体積分率（以下、蛍光体体積充填率と呼ぶ）が５５％〜１００％であることが好ましく、６０％〜１００％がより好ましく、７０％〜１００％がさらに好ましい。蛍光体体積分率が５５％より小さいと、入射するＸ線を効率的に可視光に変換することができない。入射するＸ線の変換効率を上げるため、セルの空間に対して蛍光体を高密度に充填することが好ましい。
【実施例】
【００６６】
以下に、本発明を実施例により具体的に説明する。ただし、本発明はこれに限定されるものではない。
（隔壁用感光性ペーストの原料）
実施例の感光性ペーストに用いた原料は次の通りである。
感光性モノマーＭ−１  ：  トリメチロールプロパントリアクリレート
感光性モノマーＭ−２  ：  テトラプロピレングリコールジメタクリレート
感光性モノマーＭ−３  ：  下記式（Ａ）において、Ｒ１、Ｒ２は水素、Ｒ３はエチレンオキサイド−プロピレンオキサイドコオリゴマー、Ｒ４はイソフォロンジイソシアネート残基、分子量は１９，０００  
Ｒ１−（Ｒ４−Ｒ３）ｎ−Ｒ４−Ｒ２  （Ａ）
感光性ポリマー：メタクリル酸／メタクリル酸メチル／スチレン＝４０／４０／３０の質量比からなる共重合体のカルボキシル基に対して０．４当量のグリシジルメタクリレートを付加反応させたもの（重量平均分子量４３０００、酸価１００）
光重合開始剤：２−ベンジル−２−ジメチルアミノ−１−（４−モルフォリノフェニル）ブタノン−１（ＢＡＳＦ社製  ＩＣ３６９）。
重合禁止剤：１，６−ヘキサンジオール−ビス［（３，５−ジ−ｔ−ブチル−４−ヒドロキシフェニル）プロピオネート］）
紫外線吸収剤溶液：スダンＩＶ（東京応化工業株式会社製）のγ―ブチロラクトン０．３質量％溶液
バインダーポリマー：エチルセルロース（ハーキュレス社製）
粘度調整剤：フローノンＥＣ１２１（共栄社化学社製）
溶媒Ａ：γ−ブチロラクトン
溶媒Ｂ：テルピネオール
低融点ガラス粉末Ａ： 
ＳｉＯ２  ２７質量％、Ｂ２Ｏ３  ３１質量％、ＺｎＯ  ６質量％、Ｌｉ２Ｏ  ７質量％、ＭｇＯ  ２質量％、ＣａＯ  ２質量％、ＢａＯ  ２質量％、Ａｌ２Ｏ３  ２３質量％、屈折率（ｎｇ）：１．５６、軟化温度５８８℃、熱膨張係数６８×１０−７、平均粒子径２．３μｍ
低融点ガラス粉末Ｂ：
ＳｉＯ２  ２８質量％、Ｂ２Ｏ３  ３０質量％、ＺｎＯ  ６質量％、Ｌｉ２Ｏ  ２質量％、ＭｇＯ  ３質量％、ＣａＯ  ３質量％、ＢａＯ  ３質量％、Ａｌ２Ｏ３  ２５質量％、屈折率（ｎｇ）：１．５５１、軟化温度６４９℃、熱膨張係数４９×１０−７、平均粒子径２．１μｍ
低融点ガラス粉末Ｃ：
ＳｉＯ２  ２８質量％、Ｂ２Ｏ３  ２３質量％、ＺｎＯ  ４質量％、Ｌｉ２Ｏ  ５質量％、Ｋ２Ｏ  １５質量％、ＭｇＯ  ４質量％、ＢａＯ  １質量％、Ａｌ２Ｏ３  ２０質量％、屈折率（ｎｇ）：１．５６３、軟化温度５４０℃、熱膨張係数８６×１０−７、平均粒子径２．２μｍ
低融点ガラス粉末Ｄ：
ＳｉＯ２  ２７質量％、Ｂ２Ｏ３  ３３質量％、ＺｎＯ  ４質量％、Ｌｉ２Ｏ  ４質量％、Ｋ２Ｏ  ２質量％、ＭｇＯ  ２質量％、ＣａＯ  ３質量％、ＢａＯ  ２質量％、Ａｌ２Ｏ３  ２３質量％、屈折率（ｎｇ）：１．５５３、軟化温度６１３℃、熱膨張係数５５×１０−７、平均粒子径２．１μｍ
低融点ガラス粉末Ｅ：
ＳｉＯ２  ２９質量％、Ｂ２Ｏ３  ３２質量％、ＺｎＯ  ４質量％、Ｌｉ２Ｏ  ６質量％、Ｋ２Ｏ  ８質量％、ＭｇＯ  ２質量％、ＣａＯ  ２質量％、ＢａＯ  ２質量％、Ａｌ２Ｏ３  １５質量％、屈折率（ｎｇ）：１．５６５、軟化温度５７０℃、熱膨張係数７０×１０−７、平均粒子径２．５μｍ
低融点ガラス粉末Ｆ：
ＳｉＯ２  ２６質量％、Ｂ２Ｏ３  ３２質量％、ＺｎＯ  ２質量％、Ｌｉ２Ｏ  ２質量％、Ｋ２Ｏ  １質量％、ＭｇＯ  １質量％、ＣａＯ  ２質量％、ＢａＯ  １０質量％、Ａｌ２Ｏ３  ２４質量％、屈折率（ｎｇ）：１．５４６、軟化温度６５５℃、熱膨張係数４５×１０−７、平均粒子径２．１μｍ
ガラス粉末Ｇ： 
ＳｉＯ２  ３０質量％、Ｂ２Ｏ３  ３４質量％、ＺｎＯ  ４質量％、Ｌｉ２Ｏ  １質量％、ＭｇＯ  １質量％、ＣａＯ  ２質量％、ＢａＯ  ３質量％、Ａｌ２Ｏ３  ２６質量％、屈折率（ｎｇ）：１．５４２、軟化温度７２１℃、熱膨張係数３８×１０−７、平均粒子径２．０μｍ
低融点ガラス粉末Ｈ：
ＳｉＯ２  ２２質量％、Ｂ２Ｏ３  ３０質量％、ＺｎＯ  １質量％、Ｌｉ２Ｏ  ８質量％、Ｎａ２Ｏ  １０質量％、Ｋ２Ｏ  ６質量％、ＭｇＯ  ４質量％、ＢａＯ  １１質量％、Ａｌ２Ｏ３  ８質量％、屈折率（ｎｇ）：１．５８９、軟化温度５２０℃、熱膨張係数８９×１０−７、平均粒子径２．４μｍ
高融点ガラス粉末Ａ：
ＳｉＯ２  ３０質量％、Ｂ２Ｏ３  ３１質量％、ＺｎＯ  ６質量％、ＭｇＯ  ２質量％、ＣａＯ  ２質量％、ＢａＯ  ２質量％、Ａｌ２Ｏ３  ２７質量％、屈折率（ｎｇ）：１．５５、軟化温度７９０℃、熱膨張係数３２×１０−７、平均粒子径２．３μｍ
（隔壁用ペーストの作製）
上記材料を用いて、隔壁ペーストを以下の方法で作製した。【００６７】
隔壁用感光性ペーストＡ：感光性モノマーＭ−１を４質量部、感光性モノマーＭ−２を６質量部、感光性ポリマー２４質量部、光重合開始剤６質量部、重合禁止剤０．２質量部および紫外線吸収剤溶液１２．８質量部を、溶媒Ａ３８質量部に、温度８０℃で加熱溶解した。得られた溶液を冷却した後、粘度調整剤を９質量部添加して、有機溶液１を作製した。有機溶液１をガラス基板に塗布して乾燥することにより得られた有機塗膜の屈折率（ｎｇ）１．５５５であった。【００６８】
次に、作製した有機溶液１の６０質量部に、低融点ガラス粉末Ａを３０質量部、高融点ガラス粉末Ａを１０質量部添加した後、３本ローラー混練機にて混練し、隔壁用感光性ペーストＡを作製した。【００６９】
隔壁用感光性ペーストＢ：隔壁用感光性ペーストＡと同様に有機溶液１を作製した。次に、作製した有機溶液１の６０質量部に、低融点ガラス粉末Ｂを３０質量部、高融点ガラス粉末Ａを１０質量部添加した後、３本ローラー混練機にて混練し、隔壁用感光性ペーストＢを作製した。【００７０】
隔壁用感光性ペーストＣ：感光性モノマーＭ−１を５質量部、感光性モノマーＭ−３を５質量部、感光性ポリマー２４質量部、光重合開始剤６質量部、重合禁止剤０．２質量部および紫外線吸収剤溶液１２．８質量部を、溶媒Ａ３８質量部に、温度８０℃で加熱溶解した。得られた溶液を冷却した後、粘度調整剤を９質量部添加して、有機溶液２を作製した。有機溶液２をガラス基板に塗布して乾燥することにより得られた有機塗膜の屈折率（ｎｇ）は１．５５９であった。【００７１】
次に、作製した有機溶液２の６０質量部に、低融点ガラス粉末Ｃを３０質量部、高融点ガラス粉末Ａを１０質量部添加した後、３本ローラー混練機にて混練し、隔壁用感光性ペーストＣを作製した。【００７２】
隔壁用感光性ペーストＤ：隔壁用感光性ペーストＡと同様に有機溶液１を作製した。次に、作製した有機溶液１の６０質量部に、低融点ガラス粉末Ａを４０質量部添加した後、３本ローラー混練機にて混練し、隔壁用感光性ペーストＤを作製した。【００７３】
隔壁用感光性ペーストＥ：隔壁用感光性ペーストＡと同様に有機溶液１を作製した。次に、作製した有機溶液１の６０質量部に、低融点ガラス粉末Ａを３９質量部、高融点ガラス粉末Ａを１質量部添加した後、３本ローラー混練機にて混練し、隔壁用感光性ペーストＥを作製した。【００７４】
隔壁用感光性ペーストＦ：隔壁用感光性ペーストＡと同様に有機溶液１を作製した。次に、作製した有機溶液１の６０質量部に、低融点ガラス粉末Ａを２５質量部、高融点ガラス粉末Ａを１５質量部添加した後、３本ローラー混練機にて混練し、隔壁用感光性ペーストＦを作製した。【００７５】
隔壁用感光性ペーストＧ：隔壁用感光性ペーストＡと同様に有機溶液１を作製した。次に、作製した有機溶液１の６０質量部に、低融点ガラス粉末Ａを２０質量部、高融点ガラス粉末Ａを２０質量部添加した後、３本ローラー混練機にて混練し、隔壁用感光性ペーストＧを作製した。【００７６】
隔壁用感光性ペーストＨ：隔壁用感光性ペーストＡと同様に有機溶液１を作製した。次に、作製した有機溶液１の６０質量部に、低融点ガラス粉末Ｄを３０質量部、高融点ガラス粉末Ａを１０質量部添加した後、３本ローラー混練機にて混練し、隔壁用感光性ペーストＨを作製した。【００７７】
隔壁用感光性ペーストＩ：感光性モノマーＭ−１を８質量部、感光性モノマーＭ−３を４質量部、感光性ポリマー２４質量部、光重合開始剤４質量部、重合禁止剤０．２質量部および紫外線吸収剤溶液１２．８質量部を、溶媒Ａ３８質量部に、温度８０℃で加熱溶解した。得られた溶液を冷却した後、粘度調整剤を９質量部添加して、有機溶液３を作製した。有機溶液３をガラス基板に塗布して乾燥することにより得られた有機塗膜の屈折率（ｎｇ）は１．５５３あった。【００７８】
次に、作製した有機溶液３の６０質量部に、低融点ガラス粉末Ａを３０質量部、高融点ガラス粉末Ａを１０質量部添加した後、３本ローラー混練機にて混練し、隔壁用感光性ペーストＩを作製した。【００７９】
隔壁用感光性ペーストＪ：隔壁用感光性ペーストＡと同様に有機溶液１を作製した。次に、作製した有機溶液１の６０質量部に、低融点ガラス粉末Ｅを４０質量部添加した後、３本ローラー混練機にて混練し、隔壁用感光性ペーストＪを作製した。【００８０】
隔壁用感光性ペーストＫ：隔壁用感光性ペーストＩと同様に有機溶液３を作製した。次に、作製した有機溶液３の６０質量部に、低融点ガラス粉末Ｆを３５質量部、高融点ガラス粉末Ａを５質量部添加した後、３本ローラー混練機にて混練し、隔壁用感光性ペーストＫを作製した。【００８１】
隔壁用感光性ペーストＬ：隔壁用感光性ペーストＩと同様に有機溶液３を作製した。次に、作製した有機溶液３の６０質量部に、低融点ガラス粉末Ｄを３５質量部、高融点ガラス粉末Ａを５質量部添加した後、３本ローラー混練機にて混練し、隔壁用感光性ペーストＬを作製した。【００８２】
隔壁用感光性ペーストＭ：隔壁用感光性ペーストＡと同様に有機溶液１を作製した。次に、作製した有機溶液１の６０質量部に、ガラス粉末Ｇを４０質量部添加した後、３本ローラー混練機にて混練し、隔壁用感光性ペーストＭを作製した。【００８３】
隔壁用感光性ペーストＮ：隔壁用感光性ペーストＣと同様に有機溶液２を作製した。次に、作製した有機溶液１の６０質量部に、低融点ガラス粉末Ｈを３０質量部、高融点ガラス粉末Ａを１０質量部添加した後、３本ローラー混練機にて混練し、隔壁用感光性ペーストＮを作製した。【００８４】
隔壁用スクリーン印刷用ペーストＡ：エチルセルロールを１０質量％含有するテルピネオール溶液５０質量部および低融点ガラス粉末Ａ５０質量部を混合してスクリーン印刷用ペーストＡを作製した。エチルセルロールを１０質量％含有するテルピネオール溶液をガラス基板に塗布して乾燥することにより得られた有機塗膜の屈折率（ｎｇ）は１．４９であった。【００８５】
隔壁用スクリーン印刷ペーストＢ：エチルセルロールを１０質量％含有するテルピネオール溶液５０質量部、低融点ガラス粉末Ａを４０質量部および高融点ガラス粉末Ａ１０質量部を混合してスクリーン印刷用ペーストＢを作製した。【００８６】
（緩衝層用ペーストの原料）
隔壁用ペーストに用いた原料以外について、以下に記載する。
重合性モノマー：ジペンタエリスリトールヘキサアクリレート（共栄社化学（株）製）
熱重合開始剤： アゾビスイソブチロニトリル
酸化チタン粉末：酸化チタン粉末、平均粒子径０．１μｍ。【００８７】
（緩衝層用ペーストの作製）
隔壁用感光性ペーストＡ  ９７質量部に、上記の酸化チタン粉末３質量部を添加して、再混練することにより、光硬化型の緩衝層用ペーストＡを作製した。【００８８】
また、エチルセルロースを１０質量％含有するテルピネオール溶液４０質量部、重合性モノマー１５質量部、熱重合開始剤１質量部と低融点ガラス粉末Ａを４０質量部、および酸化チタン粉末４質量部を混合、混練して熱硬化型の緩衝層用ペーストＢを作製した。【００８９】
また、エチルセルロースを１０質量％含有するテルピネオール溶液４０質量部、重合性モノマー１５質量部、熱重合開始剤１質量部と低融点ガラス粉末Ｄを４０質量部、および酸化チタン粉末４質量部を混合、混練して熱硬化型の緩衝層用ペーストＣを作製した。【００９０】
（緩衝層の反射率測定）
基板上に緩衝層および隔壁が形成された隔壁部材について、緩衝層のみが形成された部分を分光測色計（コニカミノルタ社製「ＣＭ−２００２」）ＳＣＥモードで測定し、波長５５０ｎｍの光の反射率を評価した。【００９１】
（蛍光体体積充填率測定）
蛍光体体積充填率は、次のようにして測定した。基板上に緩衝層および隔壁が形成された隔壁部材の重量と、さらに蛍光体充填後のシンチレータパネルの重量の差を充填された蛍光体の総重量とした。算出された蛍光体の総重量を、蛍光体の比重で除算し、蛍光体体積量を算出した。さらに、蛍光体体積量を全セル内の空間体積量で除算した計算値を、蛍光体の体積充填率とした。ここで、全セル体積量とは、隔壁で区画された１個のセル内の空間体積およびシンチレータパネルに含まれる全セル数を乗算した値である。【００９２】
また、１個のセル内の空間体積は、セルの形状から計算により求めることができる。例えば、セルの空間形状が、縦横の隔壁ピッチ、隔壁底部幅（Ｌｂ）および隔壁頂部幅がそれぞれ等しい正四角錐台である場合、１個のセル内の空間体積（Ｖ）、隔壁ピッチ（Ｐ）、隔壁底部幅（Ｌｂ）、隔壁頂部幅（Ｌｔ）および隔壁高さ（Ｈ）の関係は、下記式１で表される。
Ｖ＝｛（Ｐ−Ｌｂ）×（Ｐ−Ｌｔ）＋（Ｐ−Ｌｂ）２＋（Ｐ−Ｌｔ）２｝×Ｈ／３  ・・・（式１）
（シンチレータパネルの反り測定）
作製したシンチレータパネルの基板側を板ガラスなどの平板上に置き、平板とシンチレータパネル間に存在する隙間をシクネスゲージ（トラスコ中山社製）で測定し、パネルの反り量とした。【００９３】
パネルの反り量が５０μｍ以下であれば、平滑なシンチレータパネルであり、パネル面内を全面発光させた際の発光光量の検出感度のバラつきを２％未満に抑えることが可能となり、高精細な画像を検出することができる。パネルの反り量が５０μｍより大きく１００μｍ以下であれば、発光光の検出感度のバラつきがやや大きくなるが、パネル面内を全面発光させた際の発光光量の検出感度のバラつきを５％未満に抑えることが可能である。パネルの反り量が１００μｍより大きい場合、パネル面内を全面発光させた際の発光光量の検出感度のバラつきが５％以上となる。また、発光光のクロストークが多数発生するため、高精細な画像検出が難しくなる。【００９４】
（発光輝度の測定）
作製したシンチレータパネルを、ＰａｘＳｃａｎ２５２０、ＰａｘＳｃａｎ４３３６およびＰａｘＳｃａｎ３０３０（Ｖａｒｉａｎ社製ＦＰＤ）のいずれかにセットして放射線検出装置を作製した。管電圧８０ｋＶｐのＸ線をシンチレータパネルの基板側から照射し、蛍光体層から発光された光の発光量をＰａｘＳｃａｎ２５２０、ＰａｘＳｃａｎ４３３６およびＰａｘＳｃａｎ３０３０のいずれかで検出した。輝度の評価は、実施例１の結果に対する相対評価で行った。【００９５】
（画像欠陥の評価）
作製したシンチレータパネルをＰａｘＳｃａｎ２５２０、ＰａｘＳｃａｎ４３３６およびＰａｘＳｃａｎ３０３０のいずれかにセットし、放射線検出装置を作製した。管電圧８０ｋＶｐのＸ線をシンチレータパネルの基板側から照射し、ベタ画像を撮影した。これを画像再生装置によって画像として再生し、得られたプリント画像を目視により観察して、画像欠陥、クロストークや線状ノイズの有無を評価した。【００９６】
実施例１
５００ｍｍ×５００ｍｍのガラス基板（日本電気硝子社製ＯＡ−１０、熱膨張係数３８×１０−７、基板厚さ０．７ｍｍ）に、前記の隔壁用感光性ペーストＡを乾燥厚さ５００μｍになるように、ダイコーターで塗布し、乾燥して、隔壁用感光性ペースト塗布膜を形成した。次に、所望の隔壁パターンに対応する開口部を形成したフォトマスク（縦横ともピッチ１２７μｍ、線幅２０μｍの格子状開口部を有するクロムマスク）を介して、隔壁用感光性ペースト塗布膜を超高圧水銀灯で６００ｍＪ／ｃｍ２で露光した。露光後の隔壁用感光性ペースト塗布膜を、０．５％のエタノールアミン水溶液中で現像し、未露光部分を除去して、格子状の感光性ペースト塗布膜パターンを形成した。さらに５８５℃で１５分間、空気中で感光性ペースト塗布膜パターンを焼成し、隔壁ピッチ１２７μｍ、隔壁頂部幅２５μｍ、隔壁底部幅５０μｍ、隔壁高さ３４０μｍで、４８０ｍｍ×４８０ｍｍの大きさの格子状隔壁を有する隔壁部材を得た。隔壁の空隙率は、８．３％となった。【００９７】
その後、蛍光体として、ＣｓＩ：Ｔｌ（ＣｓＩ：ＴｌＩ＝１ｍｏｌ：０．００３ｍｏｌ）を隔壁により区画された空間に充填し、５８０℃で焼成し、蛍光体体積充填率８５％のシンチレータパネル１を作製した。シンチレータパネル１の基板反り量は５０μｍ以上、６０μｍ以下であった。作製したシンチレータパネル１とＰａｘＳｃａｎ２５２０からなる放射線検出装置を評価した結果、線状ノイズを含む欠陥も無く、輝度バラつき２．５％の良好な画像が得られた。【００９８】
実施例２
５００ｍｍ×５００ｍｍのガラス基板（日本電気硝子社製ＯＡ−１０）に、前記の緩衝層用ペーストＡを１５μｍバーコーターで塗布し、乾燥した後に、超高圧水銀灯で５００ｍＪ／ｃｍ２の全面光照射を行い、厚さ１２μｍの緩衝層用ペースト塗布膜を形成した。【００９９】
次に、該緩衝層用ペースト塗布膜の上に、前記の隔壁用感光性ペーストＡを乾燥厚さ５００μｍになるように、ダイコーターで塗布し、乾燥して、隔壁用感光性ペースト塗布膜を形成した。次に、所望の隔壁パターンに対応する開口部を有するフォトマスク（縦横ともピッチ１２７μｍ、線幅２０μｍの格子状開口部を有するクロムマスク）を介して、隔壁用感光性ペースト塗布膜を超高圧水銀灯で６００ｍＪ／ｃｍ２で露光した。露光後の隔壁用感光性ペースト塗布膜を、０．５％のエタノールアミン水溶液中で現像し、未露光部分を除去して、格子状の感光性ペースト塗布膜パターンを形成した。さらに５８５℃で１５分間、空気中で、緩衝層用ペースト塗布膜と感光性ペースト塗布膜パターンを同時焼成し、隔壁ピッチ１２７μｍ、隔壁頂部幅２５μｍ、隔壁底部幅５０μｍ、隔壁高さ３４０μｍで、４８０ｍｍ×４８０ｍｍの大きさの格子状隔壁を有する隔壁部材を得た。緩衝層のみを形成した部分の波長５５０ｎｍの光に対する反射率は、６５％であった。また、隔壁の空隙率は、８．０％となった。【０１００】
その後、蛍光体として、ＣｓＩ：Ｔｌ（ＣｓＩ：ＴｌＩ＝１ｍｏｌ：０．００３ｍｏｌ）を隔壁により区画された空間に充填し、５８０℃で焼成し、蛍光体体積充填率８５％のシンチレータパネル２を作製した。シンチレータパネル２の基板反り量は７０μｍ以上、８０μｍ以下であった。作製したシンチレータパネル２とＰａｘＳｃａｎ２５２０からなる放射線検出装置を評価した結果、線状ノイズを含む欠陥も無く、輝度バラつき３．５％の良好な画像が得られ、輝度は実施例１の１３０％であった。【０１０１】
実施例３
隔壁用感光性ペーストＢを用いて、焼成を６４５℃で１５分間実施した以外は実施例２と同様に隔壁部材を作製した。得られた隔壁部材の隔壁は、隔壁ピッチ１２７μｍ、隔壁頂部幅２２μｍ、隔壁底部幅６０μｍ、隔壁高さ３２５μｍで、４８０ｍｍ×４８０ｍｍの大きさの格子状隔壁であった。緩衝層のみを形成した部分の波長５５０ｎｍの光に対する反射率は、５３％であった。また、隔壁の空隙率は、９．５％であった。【０１０２】
その後、蛍光体として、ＣｓＩ：Ｔｌ（ＣｓＩ：ＴｌＩ＝１ｍｏｌ：０．００３ｍｏｌ）を隔壁により区画された空間に充填し、５８０℃で焼成し、蛍光体体積充填率８５％のシンチレータパネル３を作製した。シンチレータパネル３の基板反り量は３０μｍ以下であった。作製したシンチレータパネル３とＰａｘＳｃａｎ２５２０からなる放射線検出装置を評価した結果、線状ノイズを含む欠陥も無く、輝度バラつき１．０％の良好な画像が得られ、輝度は実施例１の１０６％であった。【０１０３】
実施例４
隔壁用感光性ペーストＣを用いて、焼成を５４０℃で１５分間実施した以外は実施例２と同様に隔壁部材を作製した。得られた隔壁部材の隔壁は、隔壁ピッチ１２７μｍ、隔壁頂部幅２３μｍ、隔壁底部幅５５μｍ、隔壁高さ３２０μｍで、４８０ｍｍ×４８０ｍｍの大きさの格子状隔壁であった。緩衝層のみを形成した部分の波長５５０ｎｍの光に対する反射率は、７０％であった。また、隔壁の空隙率は、４．４％であった。【０１０４】
その後、蛍光体として、ＣｓＩ：Ｔｌ（ＣｓＩ：ＴｌＩ＝１ｍｏｌ：０．００３ｍｏｌ）を隔壁により区画された空間に充填し、５６０℃で焼成し、蛍光体体積充填率８５％のシンチレータパネル４を作製した。シンチレータパネル４の基板反り量は１３０μｍ以上、１５０μｍ以下であった。作製したシンチレータパネル４とＰａｘＳｃａｎ２５２０からなる放射線検出装置を評価した結果、輝度は実施例１の１１０％、輝度バラつき６．５％であった。【０１０５】
実施例５
隔壁用感光性ペーストＤを用いた以外は実施例２と同様に隔壁部材を作製した。得られた隔壁部材の隔壁は、隔壁ピッチ１２７μｍ、隔壁頂部幅２４μｍ、隔壁底部幅５３μｍ、隔壁高さ３２０μｍで、４８０ｍｍ×４８０ｍｍの大きさの格子状隔壁であった。緩衝層のみを形成した部分の波長５５０ｎｍの光に対する反射率は、６５％であった。また、隔壁の空隙率は、０．８％であった。【０１０６】
その後、蛍光体として、ＣｓＩ：Ｔｌ（ＣｓＩ：ＴｌＩ＝１ｍｏｌ：０．００３ｍｏｌ）を隔壁により区画された空間に充填し、５８０℃で焼成し、蛍光体体積充填率８５％のシンチレータパネル５を作製した。シンチレータパネル５の基板反り量は１３０μｍ以上、１５０μｍ以下であった。作製したシンチレータパネル５とＰａｘＳｃａｎ２５２０からなる放射線検出装置を評価した結果、輝度は実施例１の１０５％、輝度バラつき６．０％であった。【０１０７】
実施例６
隔壁用感光性ペーストＥを用いた以外は実施例２と同様に隔壁部材を作製した。得られた隔壁部材の隔壁は、隔壁ピッチ１２７μｍ、隔壁頂部幅２４μｍ、隔壁底部幅５３μｍ、隔壁高さ３２０μｍで、４８０ｍｍ×４８０ｍｍの大きさの格子状隔壁であった。緩衝層のみを形成した部分の波長５５０ｎｍの光に対する反射率は、６５％であった。また、隔壁の空隙率は、２．０％であった。【０１０８】
その後、蛍光体として、ＣｓＩ：Ｔｌ（ＣｓＩ：ＴｌＩ＝１ｍｏｌ：０．００３ｍｏｌ）を隔壁により区画された空間に充填し、５８０℃で焼成し、蛍光体体積充填率８５％のシンチレータパネル６を作製した。シンチレータパネル６の基板反り量は９０μｍ以上、１００μｍ以下であった。作製したシンチレータパネル６とＰａｘＳｃａｎ２５２０からなる放射線検出装置を評価した結果、線状ノイズを含む欠陥も無く、輝度バラつき４．７％の良好な画像が得られ、輝度は実施例１の１２０％であった。【０１０９】
実施例７
隔壁用感光性ペーストＦを用いた以外は実施例２と同様に隔壁部材を作製した。得られた隔壁部材の隔壁は、隔壁ピッチ１２７μｍ、隔壁頂部幅３４μｍ、隔壁底部幅６０μｍ、隔壁高さ３７０μｍで、４８０ｍｍ×４８０ｍｍの大きさの格子状隔壁であった。緩衝層のみを形成した部分の波長５５０ｎｍの光に対する反射率は、６５％であった。また、隔壁の空隙率は、２４．８％であった。【０１１０】
その後、蛍光体として、ＣｓＩ：Ｔｌ（ＣｓＩ：ＴｌＩ＝１ｍｏｌ：０．００３ｍｏｌ）を隔壁により区画された空間に充填し、５８０℃で焼成し、蛍光体体積充填率８５％のシンチレータパネル７を作製した。シンチレータパネル７の基板反り量は５０μｍ以上、６０μｍ以下であった。作製したシンチレータパネル７とＰａｘＳｃａｎ２５２０からなる放射線検出装置を評価した結果、線状ノイズを含む欠陥も無く、輝度バラつき２．２％の良好な画像が得られ、輝度は実施例１の１４０％であった。【０１１１】
実施例８
隔壁用感光性ペーストＧを用いた以外は実施例２と同様に隔壁部材を作製した。得られた隔壁部材の隔壁は、隔壁ピッチ１２７μｍ、隔壁頂部幅３５μｍ、隔壁底部幅６０μｍ、隔壁高さ３８０μｍで、４８０ｍｍ×４８０ｍｍの大きさの格子状隔壁であった。緩衝層のみを形成した部分の波長５５０ｎｍの光に対する反射率は、６５％であった。また、隔壁の空隙率は、３２．３％であった。【０１１２】
その後、蛍光体として、ＣｓＩ：Ｔｌ（ＣｓＩ：ＴｌＩ＝１ｍｏｌ：０．００３ｍｏｌ）を隔壁により区画された空間に充填し、５８０℃で焼成し、蛍光体体積充填率８５％のシンチレータパネル８を作製した。シンチレータパネル８の基板反り量は５０μｍ以上、６０μｍ以下であった。作製したシンチレータパネル８とＰａｘＳｃａｎ２５２０からなる放射線検出装置を評価した結果、輝度は実施例１の１４０％、輝度バラつき２．１％のであった。しかし、画像欠陥が面内に１５箇所発生した。【０１１３】
実施例９
隔壁用感光性ペーストＨを用いて、焼成を６２０℃で１５分間実施した以外は実施例２と同様に隔壁部材を作製した。得られた隔壁部材の隔壁は、隔壁ピッチ１２７μｍ、隔壁頂部幅２５μｍ、隔壁底部幅４０μｍ、隔壁高さ３４０μｍで、４８０ｍｍ×４８０ｍｍの大きさの格子状隔壁であった。緩衝層のみを形成した部分の波長５５０ｎｍの光に対する反射率は、６０％であった。また、隔壁の空隙率は、９．４％であった。【０１１４】
その後、蛍光体として、ＣｓＩ：Ｔｌ（ＣｓＩ：ＴｌＩ＝１ｍｏｌ：０．００３ｍｏｌ）を隔壁により区画された空間に充填し、５８０℃で焼成し、蛍光体体積充填率８５％のシンチレータパネル９を作製した。シンチレータパネル９の基板反り量は３０μｍ以上、４０μｍ以下であった。作製したシンチレータパネル９とＰａｘＳｃａｎ２５２０からなる放射線検出装置を評価した結果、線状ノイズを含む欠陥も無く、輝度バラつき１．２％の良好な画像が得られ、輝度は実施例１の１３５％であった。【０１１５】
実施例１０
５００ｍｍ×５００ｍｍのガラス基板（日本電気硝子社製ＯＡ−１０）に、前記の緩衝層用ペーストＢを１５μｍバーコーターで塗布し、１５０℃、３０分間乾燥・加熱硬化させて厚さ１２μｍの緩衝層用ペースト塗布膜を形成した以外は実施例２と同様に隔壁部材を作製した。得られた隔壁部材の隔壁は、隔壁ピッチ１２７μｍ、隔壁頂部幅２５μｍ、隔壁底部幅４８μｍ、隔壁高さ３４０μｍで、４８０ｍｍ×４８０ｍｍの大きさの格子状隔壁であった。緩衝層のみを形成した部分の波長５５０ｎｍの光に対する反射率は、６６％であった。また、隔壁の空隙率は、８．１％となった。【０１１６】
その後、蛍光体として、ＣｓＩ：Ｔｌ（ＣｓＩ：ＴｌＩ＝１ｍｏｌ：０．００３ｍｏｌ）を隔壁により区画された空間に充填し、５８０℃で焼成し、蛍光体体積充填率８５％のシンチレータパネル１０を作製した。シンチレータパネル１０の基板反り量は７０μｍ以上、８０μｍ以下であった。作製したシンチレータパネル１０とＰａｘＳｃａｎ２５２０からなる放射線検出装置を評価した結果、線状ノイズを含む欠陥も無く、輝度バラつき３．５％の良好な画像が得られ、輝度は実施例１の１４１％であった。【０１１７】
実施例１１
５００ｍｍ×５００ｍｍのガラス基板（日本電気硝子社製ＯＡ−１０）に、前記の緩衝層用ペーストＢを１５μｍバーコーターで塗布し、１５０℃、３０分間乾燥および加熱硬化させて厚さ１２μｍの緩衝層用ペースト塗布膜を形成した。基板上に形成した緩衝層用ペースト塗布膜を５８５℃で１５分間、空気中で、焼成して緩衝層を形成した。以下、実施例２と同様に、隔壁用感光性ペーストを形成し、格子状の感光性ペースト塗布膜パターンを形成した。さらに、５８５℃で１５分間、空気中で感光性ペースト塗布膜パターンを焼成した。得られた隔壁部材の隔壁は、隔壁ピッチ１２７μｍ、隔壁頂部幅２５μｍ、隔壁底部幅５１μｍ、隔壁高さ３４０μｍで、４８０ｍｍ×４８０ｍｍの大きさの格子状隔壁であった。緩衝層のみを形成した部分の波長５５０ｎｍの光に対する反射率は、６０％であった。また、隔壁の空隙率は、８．１％となった。【０１１８】
その後、蛍光体として、ＣｓＩ：Ｔｌ（ＣｓＩ：ＴｌＩ＝１ｍｏｌ：０．００３ｍｏｌ）を隔壁により区画された空間に充填し、５８０℃で焼成し、蛍光体体積充填率８５％のシンチレータパネル１１を作製した。シンチレータパネル１１の基板反り量は９０μｍ以上、１００μｍ以下であった。作製したシンチレータパネル１１とＰａｘＳｃａｎ２５２０からなる放射線検出装置を評価した結果、線状ノイズを含む欠陥も無く、輝度バラつき４．４％の良好な画像が得られ、輝度は実施例１の１３２％であった。【０１１９】
実施例１２
隔壁用感光性ペーストＩを用いた以外は実施例１０と同様に隔壁部材を作製した。得られた隔壁部材の隔壁は、隔壁ピッチ１２７μｍ、隔壁頂部幅２５μｍ、隔壁底部幅６０μｍ、隔壁高さ３４０μｍで、４８０ｍｍ×４８０ｍｍの大きさの格子状隔壁であった。緩衝層のみを形成した部分の波長５５０ｎｍの光に対する反射率は、６５％であった。また、隔壁の空隙率は、８．２％となった。【０１２０】
その後、蛍光体として、ＣｓＩ：Ｔｌ（ＣｓＩ：ＴｌＩ＝１ｍｏｌ：０．００３ｍｏｌ）を隔壁により区画された空間に充填し、５８０℃で焼成し、蛍光体体積充填率８５％のシンチレータパネル１２を作製した。シンチレータパネル１２の基板反り量は７０μｍ以上、８０μｍ以下であった。作製したシンチレータパネル１２とＰａｘＳｃａｎ２５２０からなる放射線検出装置を評価した結果、線状ノイズを含む欠陥も無く、輝度バラつき３．５％の良好な画像が得られ、輝度は実施例１の１３５％であった。【０１２１】
実施例１３
隔壁用感光性ペーストＪを用い、焼成温度を５６５℃１５分とした以外は実施例１と同様に隔壁部材を作製した。しかし、感光性ペースト塗布膜露光時の露光量の調整を実施したが、感光性ペーストパターンの一部に埋まりが発生し、面内均一な隔壁幅の隔壁は得られなかった。適当な露光量として、超高圧水銀灯で５００ｍＪ／ｃｍ２で露光し、形成して得られた隔壁は、埋りが発生していない箇所を測定し、隔壁ピッチ１２７μｍ、隔壁頂部幅２５μｍ、隔壁底部幅７５μｍ、隔壁高さ３４０μｍで、４８０ｍｍ×４８０ｍｍの大きさの格子状隔壁であった。緩衝層のみを形成した部分の波長５５０ｎｍの光に対する反射率は、６７％であったが、緩衝用ペーストの低融点ガラスの焼結が進まず、隔壁と緩衝層の界面に亀裂が発生した。また、隔壁の空隙率は、３．０％であった。【０１２２】
その後、蛍光体として、ＣｓＩ：Ｔｌ（ＣｓＩ：ＴｌＩ＝１ｍｏｌ：０．００３ｍｏｌ）を隔壁により区画された空間に充填し、５５０℃で焼成し、蛍光体体積充填率８５％のシンチレータパネル１３を作製した。シンチレータパネル１３の基板反り量は９０μｍ以上、１００μｍ以下であった。作製したシンチレータパネル１３の評価の結果、輝度は実施例１の１１０％、輝度バラつき４．２％であった。【０１２３】
実施例１４
実施例２と同様にガラス基板上に緩衝層用ペースト塗布膜を形成した。次に、前記の隔壁用感光性ペーストＡを乾燥厚さ５９０μｍになるように、ダイコーターで塗布し、乾燥して、隔壁用感光性ペースト塗布膜を形成した。次に、所望の隔壁パターンに対応する開口部を形成したフォトマスク（縦横ともピッチ１２７μｍ、線幅２０μｍの格子状開口部を有するクロムマスク）を介して、隔壁用感光性ペースト塗布膜を超高圧水銀灯で７５０ｍＪ／ｃｍ２で露光した。露光後の隔壁用感光性ペースト塗布膜を、０．５％のエタノールアミン水溶液中で現像し、未露光部分を除去して、格子状の感光性ペースト塗布膜パターンを形成した。さらに５８５℃で１５分間、空気中で、緩衝層用ペースト塗布膜と感光性ペースト塗布膜パターンを同時焼成し、隔壁ピッチ１２７μｍ、隔壁頂部幅２７μｍ、隔壁底部幅６５μｍ、隔壁高さ４００μｍで、４８０ｍｍ×４８０ｍｍの大きさの格子状隔壁を有する隔壁部材を得た。緩衝層のみを形成した部分の波長５５０ｎｍの光に対する反射率は、６５％であった。また、隔壁の空隙率は、８．１％となった。【０１２４】
その後、蛍光体として、ＣｓＩ：Ｔｌ（ＣｓＩ：ＴｌＩ＝１ｍｏｌ：０．００３ｍｏｌ）を隔壁により区画された空間に充填し、５８０℃で焼成し、蛍光体体積充填率７１％のシンチレータパネル１４を作製した。シンチレータパネル１４の基板反り量は６０μｍ以上、７０μｍ以下であった。作製したシンチレータパネル１４とＰａｘＳｃａｎ２５２０からなる放射線検出装置を評価した結果、線状ノイズを含む欠陥も無く、輝度バラつき３．２％の良好な画像が得られ、輝度は実施例１の１１９％であった。【０１２５】
実施例１５
実施例２と同様にガラス基板上に緩衝層用ペースト塗布膜を形成した。次に、前記の隔壁用感光性ペーストＡを乾燥厚さ７４０μｍになるように、ダイコーターで塗布し、乾燥して、隔壁用感光性ペースト塗布膜を形成した。次に、所望の隔壁パターンに対応する開口部を形成したフォトマスク（縦横ともピッチ１９４μｍ、線幅２０μｍの格子状開口部を有するクロムマスク）を介して、隔壁用感光性ペースト塗布膜を超高圧水銀灯で９５０ｍＪ／ｃｍ２で露光した。露光後の隔壁用感光性ペースト塗布膜を、０．５％のエタノールアミン水溶液中で現像し、未露光部分を除去して、格子状の感光性ペースト塗布膜パターンを形成した。さらに５８５℃で１５分間、空気中で、緩衝層用ペースト塗布膜と感光性ペースト塗布膜パターンを同時焼成し、隔壁ピッチ１９４μｍ、隔壁頂部幅２８μｍ、隔壁底部幅５８μｍ、隔壁高さ５００μｍで、４８０ｍｍ×４８０ｍｍの大きさの格子状隔壁を有する隔壁部材を得た。緩衝層のみを形成した部分の波長５５０ｎｍの光に対する反射率は、６４％であった。また、隔壁の空隙率は、７．９％となった。【０１２６】
その後、蛍光体として、ＣｓＩ：Ｔｌ（ＣｓＩ：ＴｌＩ＝１ｍｏｌ：０．００３ｍｏｌ）を隔壁により区画された空間に、いっぱいに充填し、５８０℃で焼成し、蛍光体体積充填率６０％のシンチレータパネル１５を作製した。シンチレータパネル１５の基板反り量は７０μｍ以上、８０μｍ以下であった。【０１２７】
作製したシンチレータパネル１５とＰａｘＳｃａｎ３０３０からなる放射線検出装置を評価した結果、線状ノイズを含む欠陥も無く、輝度バラつき３．８％の良好な画像が得られ、輝度は実施例１の１０９％であった。【０１２８】
実施例１６
実施例２と同様にガラス基板上に緩衝層用ペースト塗布膜を形成した。次に、前記の隔壁用感光性ペーストＡを乾燥厚さ２１０μｍになるように、ダイコーターで塗布し、乾燥して、隔壁用感光性ペースト塗布膜を形成した。次に、所望の隔壁パターンに対応する開口部を形成したフォトマスク（縦横ともピッチ６３．５μｍ、線幅１４μｍの格子状開口部を有するクロムマスク）を介して、隔壁用感光性ペースト塗布膜を超高圧水銀灯で４５０ｍＪ／ｃｍ２で露光した。露光後の隔壁用感光性ペースト塗布膜を、０．５％のエタノールアミン水溶液中で現像し、未露光部分を除去して、格子状の感光性ペースト塗布膜パターンを形成した。さらに５８５℃で１５分間、空気中で、緩衝層用ペースト塗布膜と感光性ペースト塗布膜パターンを同時焼成し、隔壁ピッチ６３．５μｍ、隔壁頂部幅１６μｍ、隔壁底部幅２２μｍ、隔壁高さ１６０μｍで、４８０ｍｍ×４８０ｍｍの大きさの格子状隔壁を有する隔壁部材を得た。緩衝層のみを形成した部分の波長５５０ｎｍの光に対する反射率は、６４％であった。また、隔壁の空隙率は、７．９％となった。【０１２９】
その後、蛍光体として、ＣｓＩ：Ｔｌ（ＣｓＩ：ＴｌＩ＝１ｍｏｌ：０．００３ｍｏｌ）を隔壁により区画された空間に充填し、５８０℃で焼成し、蛍光体体積充填率８５％のシンチレータパネル１６を作製した。シンチレータパネル１６の基板反り量は６０μｍ以上、７０μｍ以下であった。作製したシンチレータパネル１６とＰａｘＳｃａｎ２５２０からなる放射線検出装置を評価した結果、線状ノイズを含む欠陥も無く、輝度バラつき３．０％の良好な画像が得られ、輝度は実施例１の９２％であった。【０１３０】
実施例１７
実施例２と同様にガラス基板上に緩衝層用ペースト塗布膜を形成した。次に、前記の隔壁用感光性ペーストＡを乾燥厚さ６８０μｍになるように、ダイコーターで塗布し、乾燥して、隔壁用感光性ペースト塗布膜を形成した。次に、所望の隔壁パターンに対応する開口部を形成したフォトマスク（縦横ともピッチ１３９μｍ、線幅２０μｍの格子状開口部を有するクロムマスク）を介して、隔壁用感光性ペースト塗布膜を超高圧水銀灯で８２０ｍＪ／ｃｍ２で露光した。露光後の隔壁用感光性ペースト塗布膜を、０．５％のエタノールアミン水溶液中で現像し、未露光部分を除去して、格子状の感光性ペースト塗布膜パターンを形成した。さらに５８５℃で１５分間、空気中で、緩衝層用ペースト塗布膜と感光性ペースト塗布膜パターンを同時焼成し、隔壁ピッチ１３９μｍ、隔壁頂部幅２６μｍ、隔壁底部幅５１μｍ、隔壁高さ４５０μｍで、４８０ｍｍ×４８０ｍｍの大きさの格子状隔壁を有する隔壁部材を得た。緩衝層のみを形成した部分の波長５５０ｎｍの光に対する反射率は、６５％であった。また、隔壁の空隙率は、８．１％となった。【０１３１】
その後、蛍光体として、ＣｓＩ：Ｔｌ（ＣｓＩ：ＴｌＩ＝１ｍｏｌ：０．００３ｍｏｌ）を隔壁により区画された空間に充填し、５８０℃で焼成し、蛍光体体積充填率８５％のシンチレータパネル１７を作製した。シンチレータパネル１７の基板反り量は６０μｍ以上、７０μｍ以下であった。作製したシンチレータパネル１７とＰａｘＳｃａｎ４３３６からなる放射線検出装置を評価した結果、線状ノイズを含む欠陥も無く、輝度バラつき３．６％の良好な画像が得られ、輝度は実施例１の１４０％であった。【０１３２】
実施例１８
隔壁用感光性ペーストＫ、緩衝層ペーストＣを用いて、焼成を６５０℃で１５分間実施した以外は実施例１０と同様に隔壁部材を作製した。得られた隔壁部材の隔壁は、隔壁ピッチ１２７μｍ、隔壁頂部幅２４μｍ、隔壁底部幅７０μｍ、隔壁高さ３７０μｍで、４８０ｍｍ×４８０ｍｍの大きさの格子状隔壁であった。緩衝層のみを形成した部分の波長５５０ｎｍの光に対する反射率は、６６％であった。また、隔壁の空隙率は、１４．１％であった。【０１３３】
その後、蛍光体として、ＣｓＩ：Ｔｌ（ＣｓＩ：ＴｌＩ＝１ｍｏｌ：０．００３ｍｏｌ）を隔壁により区画された空間に充填し、５８０℃で焼成し、蛍光体体積充填率８５％のシンチレータパネル１８を作製した。シンチレータパネル１８の基板反り量は３０μｍ以下であった。作製したシンチレータパネル１８とＰａｘＳｃａｎ２５２０からなる放射線検出装置を評価した結果、線状ノイズを含む欠陥も無く、輝度バラつき１．３％の良好な画像が得られ、輝度は実施例１の１２８％であった。【０１３４】
実施例１９
実施例１０と同様にガラス基板上に緩衝層用ペースト塗布膜を形成した。次に、前記の隔壁用感光性ペーストＨを乾燥厚さ２９０μｍになるように、ダイコーターで塗布し、乾燥して、隔壁用感光性ペースト塗布膜を形成した。次に、所望の隔壁パターンに対応する開口部を形成したフォトマスク（縦横ともピッチ１２７μｍ、線幅２０μｍの格子状開口部を有するクロムマスク）を介して、隔壁用感光性ペースト塗布膜を超高圧水銀灯で５５０ｍＪ／ｃｍ２で露光した。露光後の隔壁用感光性ペースト塗布膜を、０．５％のエタノールアミン水溶液中で現像し、未露光部分を除去して、格子状の感光性ペースト塗布膜パターンを形成した。さらに６２０℃で１５分間、空気中で、緩衝層用ペースト塗布膜と感光性ペースト塗布膜パターンを同時焼成し、隔壁ピッチ１２７μｍ、隔壁頂部幅２０μｍ、隔壁底部幅３０μｍ、隔壁高さ２００μｍで、４８０ｍｍ×４８０ｍｍの大きさの格子状隔壁を有する隔壁部材を得た。緩衝層のみを形成した部分の波長５５０ｎｍの光に対する反射率は、６１％であった。また、隔壁の空隙率は、９．０％となった。【０１３５】
その後、蛍光体として、ＣｓＩ：Ｔｌ（ＣｓＩ：ＴｌＩ＝１ｍｏｌ：０．００３ｍｏｌ）を隔壁により区画された空間に充填し、５８０℃で焼成し、蛍光体体積充填率８５％のシンチレータパネル１９を作製した。シンチレータパネル１９の基板反り量は３０μｍ以上、４０μｍ以下であった。作製したシンチレータパネル１９とＰａｘＳｃａｎ２５２０からなる放射線検出装置を評価した結果、線状ノイズを含む欠陥も無く、輝度バラつき０．９％の良好な画像が得られ、輝度は実施例１の９６％であった。【０１３６】
実施例２０
隔壁用感光性ペーストＨを乾燥厚み３６０μｍとし、超高圧水銀灯で６００ｍＪ／ｃｍ２で露光した以外は、実施例１９と同様に隔壁部材を作製した。得られた隔壁部材の隔壁は、隔壁ピッチ１２７μｍ、隔壁頂部幅２２μｍ、隔壁底部幅３５μｍ、隔壁高さ２５０μｍで、４８０ｍｍ×４８０ｍｍの大きさの格子状隔壁を有する隔壁部材を得た。緩衝層のみを形成した部分の波長５５０ｎｍの光に対する反射率は、６１％であった。また、隔壁の空隙率は、９．２％となった。【０１３７】
その後、蛍光体として、ＣｓＩ：Ｔｌ（ＣｓＩ：ＴｌＩ＝１ｍｏｌ：０．００３ｍｏｌ）を隔壁により区画された空間に充填し、５８０℃で焼成し、蛍光体体積充填率９０％のシンチレータパネル２０を作製した。シンチレータパネル２０の基板反り量は３０μｍ以上、４０μｍ以下であった。作製したシンチレータパネル２０とＰａｘＳｃａｎ２５２０からなる放射線検出装置を評価した結果、線状ノイズを含む欠陥も無く、輝度バラつき１．８％の良好な画像が得られ、輝度は実施例１の１１５％であった。【０１３８】
実施例２１
実施例１５と同様にガラス基板上に緩衝層用ペースト塗布膜を形成した。次に、前記の隔壁用感光性ペーストＡを乾燥厚さ５８０μｍになるように、ダイコーターで塗布し、乾燥して、隔壁用感光性ペースト塗布膜を形成した。次に、所望の隔壁パターンに対応する開口部を形成したフォトマスク（縦横ともピッチ１９４μｍ、線幅２０μｍの格子状開口部を有するクロムマスク）を介して、隔壁用感光性ペースト塗布膜を超高圧水銀灯で１０００ｍＪ／ｃｍ２で露光した。露光後の隔壁用感光性ペースト塗布膜を、０．５％のエタノールアミン水溶液中で現像し、未露光部分を除去して、格子状の感光性ペースト塗布膜パターンを形成した。さらに５８５℃で１５分間、空気中で、緩衝層用ペースト塗布膜と感光性ペースト塗布膜パターンを同時焼成し、隔壁ピッチ１９４μｍ、隔壁頂部幅２５μｍ、隔壁底部幅５０μｍ、隔壁高さ４００μｍで、４８０ｍｍ×４８０ｍｍの大きさの格子状隔壁を有する隔壁部材を得た。緩衝層のみを形成した部分の波長５５０ｎｍの光に対する反射率は、６６％であった。また、隔壁の空隙率は、８．５％となった。【０１３９】
その後、蛍光体として、ＣｓＩ：Ｔｌ（ＣｓＩ：ＴｌＩ＝１ｍｏｌ：０．００３ｍｏｌ）を隔壁により区画された空間に、いっぱいに充填し、５８０℃で焼成し、蛍光体体積充填率５０％のシンチレータパネル２１を作製した。シンチレータパネル２１の基板反り量は５０μｍ以上、６０μｍ以下であった。【０１４０】
作製したシンチレータパネル２１とＰａｘＳｃａｎ３０３０からなる放射線検出装置を評価した結果、線状ノイズを含む欠陥も無く、輝度バラつき２．１％の良好な画像が得られ、輝度は実施例１の９４％であった。【０１４１】
実施例２２
隔壁用感光性ペーストＨを乾燥厚み５００μｍとし、超高圧水銀灯で６００ｍＪ／ｃｍ２で露光した以外は、実施例１９と同様に隔壁部材を作製した。得られた隔壁部材の隔壁は、隔壁ピッチ１２７μｍ、隔壁頂部幅２４μｍ、隔壁底部幅４５μｍ、隔壁高さ３４０μｍで、４８０ｍｍ×４８０ｍｍの大きさの格子状隔壁を有する隔壁部材を得た。緩衝層のみを形成した部分の波長５５０ｎｍの光に対する反射率は、６１％であった。また、隔壁の空隙率は、９．２％となった。【０１４２】
その後、蛍光体として、ＣｓＩ：Ｔｌ（ＣｓＩ：ＴｌＩ＝１ｍｏｌ：０．００３ｍｏｌ）を隔壁により区画された空間に充填し、５８０℃で焼成し、蛍光体体積充填率６６％のシンチレータパネル２２を作製した。シンチレータパネル２２の基板反り量は３０μｍ以上、４０μｍ以下であった。作製したシンチレータパネル２２とＰａｘＳｃａｎ２５２０からなる放射線検出装置を評価した結果、線状ノイズを含む欠陥も無く、輝度バラつき１．４％の良好な画像が得られ、輝度は実施例１の１０８％であった。【０１４３】
実施例２３
隔壁用感光性ペーストＨを用いて、実施例２２と同様に隔壁部材を作製した。得られた隔壁部材の隔壁は、隔壁ピッチ１２７μｍ、隔壁頂部幅２５μｍ、隔壁底部幅５０μｍ、隔壁高さ３４０μｍで、４８０ｍｍ×４８０ｍｍの大きさの格子状隔壁を有する隔壁部材を得た。緩衝層のみを形成した部分の波長５５０ｎｍの光に対する反射率は、６２％であった。また、隔壁の空隙率は、９．４％となった。【０１４４】
その後、蛍光体として、ＣｓＩ：Ｔｌ（ＣｓＩ：ＴｌＩ＝１ｍｏｌ：０．００３ｍｏｌ）を隔壁により区画された空間に充填し、５８０℃で焼成し、蛍光体体積充填率１０５％のシンチレータパネル２３を作製した。シンチレータパネル２３の基板反り量は５０μｍ以上、６０μｍ以下であった。作製したシンチレータパネル２３とＰａｘＳｃａｎ２５２０からなる放射線検出装置を評価した結果、面内の２０箇所に発光光のクロストークが発生したが、画像は得られ、輝度は実施例１の１４５％であった。【０１４５】
実施例２４
実施例１０と同様にガラス基板上に緩衝層用ペースト塗布膜を形成した。次に、前記の隔壁用感光性ペーストＡを乾燥厚み１０００μｍになるように、ダイコーターで塗布し、乾燥して、隔壁用感光性ペースト塗布膜を形成した。次に、所望の隔壁パターンに対応する開口部を形成したフォトマスク（縦横ともピッチ５０８μｍ、線幅３５μｍの格子状開口部を有するクロムマスク）を介して、隔壁用感光性ペースト塗布膜を超高圧水銀灯で１７５０ｍＪ／ｃｍ２で露光した。露光後の隔壁用感光性ペースト塗布膜を、０．５％のエタノールアミン水溶液中で現像し、未露光部分を除去して、格子状の感光性ペースト塗布膜パターンを形成した。さらに５８５℃で１５分間、空気中で、緩衝層用ペースト塗布膜と感光性ペースト塗布膜パターンを同時焼成し、隔壁ピッチ５０８μｍ、隔壁頂部幅４５μｍ、隔壁底部幅１００μｍ、隔壁高さ７００μｍで、４８０ｍｍ×４８０ｍｍの大きさの格子状隔壁を有する隔壁部材を得た。緩衝層のみを形成した部分の波長５５０ｎｍの光に対する反射率は、６５％であった。また、隔壁の空隙率は、１０．２％となった。【０１４６】
その後、蛍光体として、ＣｓＩ：Ｔｌ（ＣｓＩ：ＴｌＩ＝１ｍｏｌ：０．００３ｍｏｌ）を隔壁により区画された空間に充填し、５８０℃で焼成し、蛍光体体積充填率８５％のシンチレータパネル２４を作製した。シンチレータパネル２４の基板反り量は１３０μｍ以上、１５０μｍ以下であった。作製したシンチレータパネル２４とＰａｘＳｃａｎ２５２０からなる放射線検出装置を評価した結果、４画素毎に周期的な検出ムラがある画像得られた。輝度は実施例１の１１５％であった。【０１４７】
実施例２５
隔壁用感光性ペーストＨ、緩衝層ペーストＣを用いて、感光性ペースト塗布膜の厚みを６２０μｍとし、超高圧水銀灯で７００ｍＪ／ｃｍ２で露光した以外は、実施例１９と同様に隔壁部材を作製した。得られた隔壁部材の隔壁は、隔壁ピッチ１２７μｍ、隔壁頂部幅２５μｍ、隔壁底部幅３７μｍ、隔壁高さ４２０μｍで、４８０ｍｍ×４８０ｍｍの大きさの格子状隔壁を有する隔壁部材を得た。緩衝層のみを形成した部分の波長５５０ｎｍの光に対する反射率は、６８％であった。また、隔壁の空隙率は、９．４％となった。【０１４８】
その後、蛍光体として、ＣｓＩ：Ｔｌ（ＣｓＩ：ＴｌＩ＝１ｍｏｌ：０．００３ｍｏｌ）を隔壁により区画された空間に充填し、５８０℃で焼成し、蛍光体体積充填率８５％のシンチレータパネル２５を作製した。シンチレータパネル２５の基板反り量は４０μｍ以上、５０μｍ以下であった。作製したシンチレータパネル２５とＰａｘＳｃａｎ２５２０からなる放射線検出装置を評価した結果、線状ノイズを含む欠陥も無く、輝度バラつき１．８％の良好な画像が得られ、輝度は実施例１の１５２％であった。【０１４９】
実施例２６
５００ｍｍ×５００ｍｍのガラス基板（日本電気硝子社製ＯＡ−１０）に、前記の緩衝層用ペーストＡを１５μｍバーコーターで塗布し、乾燥した後に、５００ｍＪ／ｃｍ２の全面光照射を行い、約１２μｍの緩衝層を形成した。【０１５０】
次に、前期の隔壁用感光性ペーストを乾燥厚さ４００μｍになるように、ダイコーターで塗布し、乾燥した。次に、隔壁パターンに対応する開口部を形成したフォトマスク（縦横ともピッチ１６０μｍ、線幅２０μｍの格子状開口部を有するクロムマスク）を介して露光した。露光後、０．５％のエタノールアミン水溶液中で現像し、さらに５８５℃で１５分間、空気中で焼成し、隔壁ピッチ１６０μｍ、隔壁頂部幅３０μｍ、隔壁底部幅５５μｍ、隔壁高さ３４０μｍで、４８０ｍｍ×４８０ｍｍの大きさの格子状隔壁を有する隔壁部材を得た。緩衝層のみを形成した部分の波長５５０ｎｍの光に対する反射率は、７２％であった。また、隔壁の空隙率は、８．３％となった。【０１５１】
その後、ＣｓＩ：Ｔｌ（ＣｓＩ：ＴｌＩ＝１ｍｏｌ：０．００３ｍｏｌ）を隔壁により区画された空間に充填し、５８０℃で焼成し、蛍光体体積充填率８５％のシンチレータパネル２６を作成した。【０１５２】
作成したシンチレータパネル２６の基板反り量は７０μｍ以上、８０μｍ以下であった。作製したシンチレータパネル２６とＰａｘＳｃａｎ２５２０からなる放射線検出装置を評価した結果、線状ノイズを含む欠陥も無く、輝度バラつき３．５％の良好な画像が得られ、輝度は実施例１の１０８％であった。【０１５３】
実施例２７
緩衝層ペーストＡを３０μｍバーコーターで塗布し、乾燥した後、超高圧水銀灯で６００ｍＪ／ｃｍ２の全面光照射を行い、厚さ２３μｍの緩衝層用ペースト塗布膜を形成した以外は実施例３と同様に隔壁部材を作製した。得られた隔壁部材の隔壁は、隔壁ピッチ１２７μｍ、隔壁頂部幅２２μｍ、隔壁底部幅５５μｍ、隔壁高さ３２５μｍで、４８０ｍｍ×４８０ｍｍの大きさの格子状隔壁であった。緩衝層のみを形成した部分の波長５５０ｎｍの光に対する反射率は、６４％であった。また、隔壁の空隙率は、９．５％であった。【０１５４】
その後、蛍光体として、ＣｓＩ：Ｔｌ（ＣｓＩ：ＴｌＩ＝１ｍｏｌ：０．００３ｍｏｌ）を隔壁により区画された空間に充填し、５８０℃で焼成し、蛍光体体積充填率９５％のシンチレータパネル３を作製した。シンチレータパネル３の基板反り量は３０μｍ以上、４０μｍ以下であった。作製したシンチレータパネル２７とＰａｘＳｃａｎ２５２０からなる放射線検出装置を評価した結果、線状ノイズを含む欠陥も無く、輝度バラつき１．９％の良好な画像が得られ、輝度は実施例１の１２８％であった。【０１５５】
比較例１
５００ｍｍ×５００ｍｍのガラス基板（日本電気硝子社製ＯＡ−１０）に、前述の緩衝層用スクリーン印刷用ペーストＢを、スクリーン印刷により１５μｍの膜厚で塗工し、乾燥させて、緩衝層用ペースト塗布膜を形成した。その後、縦方向及び横方向のピッチ１６０μｍ、開口長さ１３０μｍ×１３０μｍ、壁幅３５μｍで所定の画素数に見合う大きさのパターンを用いて前記隔壁用スクリーン印刷用ガラスペーストＡをスクリーン印刷によって、膜厚４０μｍでの塗布及び乾燥を１２層繰り返した。その後、５５０℃の空気中で焼成を行い、隔壁頂部幅３５μｍ、隔壁底部幅６５μｍ、隔壁高さ４５０μｍで所定の画素数に見合う大きさとして４８０ｍｍ×４８０ｍｍの大きさの隔壁を形成した。緩衝層のみを形成した部分の５５０ｎｍの光に対する反射率は、６９％であった。また、隔壁の空隙率は、２％であった。【０１５６】
その後、ＣｓＩ：Ｔｌ（ＣｓＩ：ＴｌＩ＝１ｍｏｌ：０．００３ｍｏｌ）を隔壁により区画された空間に充填し、５８０℃で焼成し、蛍光体体積充填率６０％のシンチレータパネル２８を作成した。隔壁パターン構造の歪みのため、隔壁により区画された空間にこれ以上は蛍光体充填することはできなかった。【０１５７】
作成したシンチレータパネル２８の基板反り量は８０μｍ以上、１００μｍ以下であった。作製したシンチレータパネル２８とＰａｘＳｃａｎ２５２０からなる放射線検出装置を評価した結果、輝度は実施例１の８８％であった。画像に関しても、画像欠陥が面内に４０箇所以上発生した。【０１５８】
比較例２
５００ｍｍ×５００ｍｍのガラス基板（日本電気硝子社製ＯＡ−１０）に、前述の緩衝層用スクリーン印刷用ペーストＢを、スクリーン印刷により１５μｍの膜厚で塗工し、乾燥させて、緩衝層用ペースト塗布膜を形成した。次に、該緩衝層用ペースト塗布膜の上に、前記隔壁スクリーン印刷ペーストＡをスクリーン印刷によって塗布した。スクリーン版として、縦方向および横方向のピッチ１２７μｍ、開口長さ９２μｍ×９２μｍ、壁幅３５μｍで所定の画素数に見合う大きさの格子状のパターンを有するスクリーンを用いて、１回あたり膜厚４０μｍの塗布および乾燥を１０回繰り返し、高さ４００μｍの格子状の隔壁パターンを得た。その後、５５０℃の空気中で、緩衝層用ペースト塗布膜と隔壁パターンを５８５℃で１５分間、空気中で同時焼成し、隔壁ピッチ１２７μｍ、隔壁頂部幅３５μｍ、隔壁底部幅５５μｍ、隔壁高さ３４０μｍで、４８０ｍｍ×４８０ｍｍの大きさの格子状隔壁を有する隔壁部材を形成した。緩衝層のみを形成した部分の波長５５０ｎｍの光に対する反射率は、６５％であった。また、隔壁の空隙率は、１．５％であった。【０１５９】
その後、蛍光体として、ＣｓＩ：Ｔｌ（ＣｓＩ：ＴｌＩ＝１ｍｏｌ：０．００３ｍｏｌ）を隔壁により区画された空間に充填し、５８０℃で焼成し、蛍光体体積充填率６５％のシンチレータパネル２９を作製した。シンチレータパネル２９の基板反り量は８０μｍ以上、１００μｍ以下であった。作製したシンチレータパネル２９の評価の結果、輝度は実施例１の８８％しかなかった。また、輝度バラつき７．５％発生し、画像欠陥が面内に３５箇所発生した。【０１６０】
比較例３
隔壁用スクリーン印刷ペーストＢを用いた以外、比較例２と同様に隔壁部材を作製した。得られた隔壁部材の隔壁は、隔壁ピッチ１２７μｍ、隔壁頂部幅３５μｍ、隔壁底部幅５５μｍ、隔壁高さ３５０μｍで、４８０ｍｍ×４８０ｍｍの大きさの格子状隔壁をであった。緩衝層のみを形成した部分の波長５５０ｎｍの光に対する反射率は、６５％であった。また、隔壁の空隙率は、４．１％であった。【０１６１】
その後、ＣｓＩ：Ｔｌ（ＣｓＩ：ＴｌＩ＝１ｍｏｌ：０．００３ｍｏｌ）を隔壁により区画された空間に充填し、５８０℃で焼成し、蛍光体体積充填率６０％のシンチレータパネル３０を作製した。シンチレータパネル３０の基板反り量は６０μｍ以上、７０μｍ以下であった。作製したシンチレータパネル３０の評価の結果、輝度は実施例１の９０％しかなかった。また、輝度バラつき６．５％、画像欠陥が面内に３５箇所発生した。【０１６２】
比較例４
隔壁用感光性ペーストＭを用いて、焼成温度を７１０℃２０分とした以外は実施例２と同様に隔壁部材を作製した。得られた隔壁部材の隔壁は、隔壁ピッチ１２７μｍ、隔壁頂部幅３５μｍ、隔壁底部幅４８μｍ、隔壁高さ３８０μｍで、４８０ｍｍ×４８０ｍｍの大きさの格子状隔壁であった。緩衝層のみを形成した部分の波長５５０ｎｍの光に対する反射率は、５３％であった。また、隔壁の空隙率は、３０％であった。得られたパネルの反り量は７００μｍ以上、８００μｍ以下と大きく歪み、また、隔壁の欠けや割れが発生するためパネル化することができなかった。【０１６３】
比較例５
隔壁用感光性ペーストＮを用いて、焼成温度を５３０℃１５分とした以外は実施例２と同様に隔壁部材を作製した。得られた隔壁部材の隔壁は、隔壁ピッチ１２７μｍ、隔壁頂部幅３５μｍ、隔壁底部幅１００μｍ、隔壁高さ２８０μｍで、４８０ｍｍ×４８０ｍｍの大きさの格子状隔壁であった。緩衝層のみを形成した部分の波長５５０ｎｍの光に対する反射率は、７５％であったが、緩衝用ペーストの低融点ガラスの焼結が進まず、隔壁と緩衝層の界面に亀裂が発生した。また、隔壁の空隙率は、１％であった。【０１６４】
その後、蛍光体として、ＣｓＩ：Ｔｌ（ＣｓＩ：ＴｌＩ＝１ｍｏｌ：０．００３ｍｏｌ）を隔壁により区画された空間に充填し、５８０℃で焼成し、蛍光体体積充填率８０％のシンチレータパネル３１を作製した。シンチレータパネル３１の基板反り量は２５０μｍ以上、３００μｍ以下であった。しかし、隔壁区画の変形が起こり、隔壁頂部上に蛍光体が付着した。作製したシンチレータパネル３１の評価の結果、輝度は実施例１の７５％しかなかった。また、輝度バラつき９．８％、画像欠陥が面内に５０箇所発生した。【０１６５】
これらの結果より、本発明に係る実施例においては、発光輝度が高く、隔壁構造のゆがみや画像ムラや線状のノイズが少なく、良好な画像が得られる放射線検出装置が得られることが分かる。
【符号の説明】
【０１６６】
１  放射線検出装置
２  シンチレータパネル
３  出力基板
４  基板
５  緩衝層
６  隔壁
７  シンチレータ層
８  隔膜層
９  光電変換層
１０  出力層
１１  基板
１２  電源部
【図１】
2012161304.tif 000003
【図２】
2012161304.tif 000004
【国際調査報告】
2012161304.tif 000005
2012161304.tif 000006